(57)【要約】  本発明は、特有の官能基および／または末端基を有する特有の水および溶媒を含まないニトリルゴム、それらの製造方法ならびにそれらの使用に関する。本方法は、（１）少なくとも１つのニトリルゴムおよび（２）少なくとも１つの揮発性化合物を含有する流体（Ｆ）からの揮発性化合物の除去を含み、ここで、本方法は、ａ．）流体（Ｆ）を少なくとも１つの対話装置で処理する工程と、ｂ．）工程ａ．）からの濃縮流体を少なくとも１つの再処理装置で再処理する工程と、ｃ．）工程ｂ．）からの再処理された濃縮流体を少なくとも１つの再処理装置に供給する工程とを少なくとも含む。
2013523901.tif 000002
【特許請求の範囲】
【請求項１】
（１）少なくとも１つのニトリルゴムおよび（２）少なくとも１つの揮発性化合物を含有する流体（Ｆ）から揮発性化合物を除去する方法であって、前記方法が、
ａ）前記流体（Ｆ）を、ヒーター、脱ガス容器（４）および蒸気ラインを少なくとも含む少なくとも１つの濃縮機装置で処理し、それによって前記流体（Ｆ）が加熱され、前記加熱された流体（Ｇ）が脱ガス容器へ供給され、そこで前記揮発性化合物の一部が、濃縮流体（Ｈ）を得るために前記蒸気ラインを経由して除去される工程と、
ｂ）前記工程ａ）からの前記濃縮流体（Ｈ）を少なくとも１つの再加熱装置で再加熱して、再加熱された濃縮流体（Ｌ）を得る工程と、
ｃ）前記工程ｂ）からの前記再加熱された濃縮流体（Ｌ）を、搬送セクション、１つ以上の蒸気ライン付きのガス抜き口を少なくとも含む押出機脱ガスセクションと、蓄積セクションと出口セクションとを少なくとも含む少なくとも１つの押出機装置へ供給し、それによって揮発性化合物が前記ガス抜き口および前記蒸気ラインを通して除去され；それによって前記再加熱された濃縮流体（Ｌ）が前記押出機脱ガスセクションに入る時に自由流動性であり、前記出口セクションで得られる前記ニトリルゴムが揮発性化合物を実質的に含まない工程と
を少なくとも含み、
そして、前記ニトリルゴム（１）が、
（ｉ）少なくとも１つの共役ジエン、少なくとも１つのα，β−不飽和ニトリルおよび任意選択的に１つ以上の共重合性モノマーに由来する繰り返し単位ならびに
（ｉｉ）一般式（Ｉ）、（ＩＩ）、（ＩＩＩ）、（ＩＶ）または（Ｖ）
【化１】
2013523901.tif 000013
（式中、
Ｚは、Ｈ、分岐もしくは非分岐の、飽和もしくは１回以上不飽和のアルキル、飽和もしくは１回以上不飽和の炭素残基もしくは複素環残基、アリール、ヘテロアリール、アリールアルキル、ヘテロアリールアルキル、アルコキシ、アリールオキシ、ヘテロアリールオキシ、アミノ、アミド、ヒドロキシイミノ、カルバモイル、アルコキシカルボニル、Ｆ、Ｃｌ、Ｂｒ、Ｉ、ヒドロキシ、ホスホナト、ホスフィナト、アルキルチオ、アリールチオ、スルファニル、チオカルボキシ、スルフィニル、スルホノ、スルフィノ、スルフェノ、スルホン酸、スルファモイル、シリル、シリルオキシ、ニトリル、カルボニル、カルボキシ、オキシカルボニル、オキシスルホニル、オキソ、チオキソ、ボレート、セレナート、エポキシ、シアネート、チオシアネート、イソシアネート、チオイソシアネートおよびイソシアニドを表し、
Ｍは、共役もしくは非共役ジエン、アルキンおよびビニル化合物を含む、１回以上不飽和である１つ以上のモノマーに由来する繰り返し単位、またはポリエーテル、具体的にはポリアルキレングリコールエーテルおよびポリアルキレンオキシド、ポリシロキサン、ポリオール、ポリカーボネート、ポリウレタン、ポリイソシアネート、多糖類、ポリエステルならびにポリアミドを含むポリマーに由来する構造要素を表し、
ｎおよびｍは同じかまたは異なり、０〜１０，０００の範囲にあり、
ｔは、ｎ＝０の場合、０または１であり、ｎ≠０の場合、１に等しく、
Ｘは、Ｃ（Ｚ２）、Ｎ（Ｚ）、Ｐ（Ｚ）、Ｐ（＝Ｏ）（Ｚ）、Ｏ、Ｓ、Ｓ（＝Ｏ）またはＳ（＝Ｏ）２（式中、Ｚは、本明細書で上に定義されたものと同じ意味を有する）を表し、
Ｒは、（ａ）ｍ≠０の場合、前記残基Ｚと同じ意味を有し、
（ｂ）ｍ＝０の場合、Ｈ、分岐もしくは非分岐の、飽和の、１回以上不飽和のアルキル、飽和の、１回以上不飽和の炭素残部もしくは複素環残部、アリール、ヘテロアリール、アリールアルキル、ヘテロアリールアルキル、アルコキシ、アリールオキシ、ヘテロアリールオキシ、アミノ、アミド、カルバモイル、アルコキシ、アリールオキシ、アルキルチオ、アリールチオ、スルファニル、チオカルボキシ、スルフィニル、スルホノ、スルフィノ、スルフェノ、スルホン酸、スルファモイル、カルボニル、カルボキシ、オキシカルボニル、オキシスルホニル、オキソ、チオキソ、エポキシ、シアネート、チオシアネート、イソシアネート、チオイソシアネートまたはイソシアニドを表す）
の１つ以上の構造要素
を含む方法。
【請求項２】
前記再加熱された濃縮流体（Ｌ）の粘度が５０〜５０，０００，０００ＭＰａ＊ｓ、好ましくは５０〜１０，０００，０００ｍＰａ＊ｓ、より好ましくは７５０〜１，０００，０００ｍＰａ＊ｓ、最も好ましくは５，０００ｍＰａ＊ｓ〜５００，０００ｍＰａ＊ｓの範囲にあることを特徴とする、請求項１に記載の方法。
【請求項３】
揮発性化合物を実質的に含まない前記ニトリルゴム中の揮発性化合物の含有率が、前記ニトリルゴムの質量を基準として１．２５重量％未満、好ましくは０．７５重量％未満、より好ましくは０．５重量％未満、最も好ましくは０．２重量％未満であることを特徴とする、請求項１または２に記載の方法。
【請求項４】
前記流体（Ｆ）が３〜５０重量％の非揮発性ニトリルゴムポリマーおよび５０〜９７重量％の揮発性化合物を含有し、それによって前記前述の成分が合計して前記流体（Ｆ）の総質量の９０〜１００になることを特徴とする、請求項１〜３のいずれか一項に記載の方法。
【請求項５】
前記ヒーター（２）に入る前記流体（Ｆ）が１０℃〜１００℃の温度を有することを特徴とする、請求項１〜４のいずれか一項に記載の方法。
【請求項６】
前記ヒーター（２）に入る前記流体（Ｆ）が１００ｍＰａ＊ｓ〜２５，０００ｍＰａ＊ｓの粘度を有することを特徴とする請求項１〜５のいずれか一項に記載の方法。
【請求項７】
前記加熱された流体Ｇが１００〜２００℃の温度を有することを特徴とする、請求項１〜６のいずれか一項に記載の方法。
【請求項８】
前記脱ガス容器（４）の圧力が１００ｈＰａ〜４，０００ｈＰａの範囲にあることを特徴とする、請求項１〜７のいずれか一項に記載の方法。
【請求項９】
前記脱ガス容器（４）がサイクロンの形状に設計され、前記濃縮流体（Ｈ）の取り出しを容易にするためにトリスペリカル形状の底部を少なくとも有することを特徴とする、請求項１〜８のいずれか一項に記載の方法。
【請求項１０】
ポンプ４．２が、容積式型ポンプ、ギヤポンプ、ピストンポンプ、膜ポンプ、スクリュー型ポンプ、逆転もしくは共回転単軸もしくは二軸スクリュー押出機のような押出機型ポンプもしくは混練機型ポンプまたはそれらの組み合わせからなる群から選択されることを特徴とする、請求項１〜９のいずれか一項に記載の方法。
【請求項１１】
前記濃縮流体（Ｈ）の温度が前記加熱された流体（Ｇ）のそれより低く、１５〜１００℃の範囲にあることを特徴とする、請求項１〜１０のいずれか一項に記載の方法。
【請求項１２】
前記再加熱された濃縮流体（Ｌ）の温度が前記濃縮流体（Ｈ）のそれより高く、５０℃〜２００℃の範囲にあることを特徴とする、請求項１〜１１のいずれか一項に記載の方法。
【請求項１３】
前記押出機装置が、単軸スクリュー押出機および多軸スクリュー押出機からなる群から選択される押出機を含むことを特徴とする、請求項１〜１２のいずれか一項に記載の方法。
【請求項１４】
前記押出機装置が前記押出機の別個のゾーンを、前記ゾーンが加熱されるか加熱されないかまたは冷却されるかのいずれかであることができるように異なる温度で互いに独立して運転するための手段を含むことを特徴とする、請求項１〜１３のいずれか一項に記載の方法。
【請求項１５】
前記ガス抜き口（１５）が、前記再加熱された濃縮流体（Ｌ）または生成物（Ｐ）が前記ガス抜き口から出てくるのを防ぐための手段を含むことを特徴とする、請求項１〜１４のいずれか一項に記載の方法。
【請求項１６】
前記蓄積セクション（１８、２０）における蓄積が、混練もしくは絞りエレメント、ブリスターディスクまたはダイ・プレートによって成し遂げられることを特徴とする、請求項１〜１５のいずれか一項に記載の方法。
【請求項１７】
前記押出機装置が１〜３０個の搬送および蓄積セクションを含むことを特徴とする、請求項１〜１６のいずれか一項に記載の方法。
【請求項１８】
前記出口セクション（２２）が、前記製品が前記押出機および生成物処理装備を出ることを可能にするための手段を含み、前記処理装備が、ダイ・プレートとカッターとの組み合わせ；ダイ・プレートおよび水中ペレット化手段；小片形成のための手段、撹拌器および前記押出機の末端プレートに置かれた固定ナイフからなる群から選択されることを特徴とする、請求項１〜１７のいずれか一項に記載の方法。
【請求項１９】
前記出口セクション（２２）が冷却手段をさらに含み、前記冷却手段が対流空気冷却付きの空気圧式小片コンベヤー、対流空気冷却付きの振動式小片コンベヤー、冷却接触面付きの振動式小片コンベヤー、対流空気冷却付きのベルトコンベヤー、冷却ベルト付きのベルトコンベヤー、前記押出機の出口での熱い小片上への水噴霧および水中ペレット化手段からなる群から選択されることを特徴とする、請求項１〜１８のいずれか一項に記載の方法。
【請求項２０】
前記出口セクション（２２）が、熱交換器、好ましくは管束熱交換器、対流空気冷却付きのベルトコンベヤー、冷却ベルト付きのベルトコンベヤー、水が冷却剤として働く、熱い水素化ニトリルゴム上への水噴霧または水浴からなる群から選択される冷却手段をさらに含むことを特徴とする、請求項１〜１９のいずれか一項に記載の方法。
【請求項２１】
ストリッピング剤が前記押出機装置に添加されることを特徴とする、請求項１〜２０のいずれか一項に記載の方法。
【請求項２２】
添加剤が、前記流体（Ｆ）に、または側方供給装置によって前記押出機装置中に、またはそれらが液体である限りストリッピング剤と一緒に添加されることを特徴とする、請求項１〜２１のいずれか一項に記載の方法。
【請求項２３】
前記工程ａ）が少なくとも１回繰り返され、前記繰り返しがそれぞれの数の濃縮装置を直列に接続することによって好ましくは成し遂げられることを特徴とする、請求項１〜２２のいずれか一項に記載の方法。
【請求項２４】
前記押出機装置が少なくとも１つの押出機脱ガスセクションを上流方向に含むことを特徴とする、請求項１〜２３のいずれか一項に記載の方法。
【請求項２５】
（ｉ）少なくとも１つの共役ジエン、少なくとも１つのα，β−不飽和ニトリルおよび任意選択的に１つ以上の共重合性モノマーに由来する繰り返し単位ならびに
（ｉｉ）一般式（Ｉ）、（ＩＩ）、（ＩＩＩ）、（ＩＶ）または（Ｖ）
【化２】
2013523901.tif 000014
（式中、
Ｚは、Ｈ、分岐もしくは非分岐の、飽和もしくは１回以上不飽和のアルキル、飽和もしくは１回以上不飽和の炭素残基もしくは複素環残基、アリール、ヘテロアリール、アリールアルキル、ヘテロアリールアルキル、アルコキシ、アリールオキシ、ヘテロアリールオキシ、アミノ、アミド、ヒドロキシイミノ、カルバモイル、アルコキシカルボニル、Ｆ、Ｃｌ、Ｂｒ、Ｉ、ヒドロキシ、ホスホナト、ホスフィナト、アルキルチオ、アリールチオ、スルファニル、チオカルボキシ、スルフィニル、スルホノ、スルフィノ、スルフェノ、スルホン酸、スルファモイル、シリル、シリルオキシ、ニトリル、カルボニル、カルボキシ、オキシカルボニル、オキシスルホニル、オキソ、チオキソ、ボレート、セレナート、エポキシ、シアネート、チオシアネート、イソシアネート、チオイソシアネートおよびイソシアニドを表し、
Ｍは、共役もしくは非共役ジエン、アルキンおよびビニル化合物を含む、１回以上不飽和である１つ以上のモノマーに由来する繰り返し単位、またはポリエーテル、具体的にはポリアルキレングリコールエーテルおよびポリアルキレンオキシド、ポリシロキサン、ポリオール、ポリカーボネート、ポリウレタン、ポリイソシアネート、多糖類、ポリエステルならびにポリアミドを含むポリマーに由来する構造要素を表し、
ｎおよびｍは同じかまたは異なり、０〜１０，０００の範囲にあり、
ｔは、ｎ＝０の場合、０または１であり、ｎ≠０の場合、１に等しく、
Ｘは、Ｃ（Ｚ２）、Ｎ（Ｚ）、Ｐ（Ｚ）、Ｐ（＝Ｏ）（Ｚ）、Ｏ、Ｓ、Ｓ（＝Ｏ）またはＳ（＝Ｏ）２（式中、Ｚは、本明細書で上に定義されたものと同じ意味を有する）を表し、
Ｒは、（ａ）ｍ≠０の場合、前記残基Ｚと同じ意味を有し、
（ｂ）ｍ＝０の場合、Ｈ、分岐もしくは非分岐の、飽和の、１回以上不飽和のアルキル、飽和の、１回以上不飽和の炭素残部もしくは複素環残部、アリール、ヘテロアリール、アリールアルキル、ヘテロアリールアルキル、アルコキシ、アリールオキシ、ヘテロアリールオキシ、アミノ、アミド、カルバモイル、アルコキシ、アリールオキシ、アルキルチオ、アリールチオ、スルファニル、チオカルボキシ、スルフィニル、スルホノ、スルフィノ、スルフェノ、スルホン酸、スルファモイル、カルボニル、カルボキシ、オキシカルボニル、オキシスルホニル、オキソ、チオキソ、エポキシ、シアネート、チオシアネート、イソシアネート、チオイソシアネートまたはイソシアニドを表す）
の１つ以上の構造要素
を含むニトリルゴムであって、
前記ニトリルゴム中の揮発性化合物の含有率が前記ニトリルゴムの質量を基準として１．２５重量％未満、好ましくは０．７５重量％未満、より好ましくは０．５重量％未満、最も好ましくは０．２重量％未満であるニトリルゴム。
【請求項２６】
・脱ガス容器（４）と連通したヒーター（２）を含む１つの濃縮装置であって、前記脱ガス容器（４）の底部分がポンプ（４．２）と連通しており、前記脱ガス容器（４）の上部が少なくとも１つの蒸気ライン（４．１）と連通している装置
・前記濃縮装置の前記ポンプ（４．２）および押出機装置上の供給点（１２）と連通した１つの加熱装置（６）
・少なくとも１つの供給点（１２）、１つの押出機脱ガスセクション（１６）、１つの蓄積セクション（２０）および１つの出口セクション（２２）を含む１つの押出機装置であって、前記押出機脱ガスセクション（１６）が、蒸気ライン（１５．１）に接続された少なくとも１つのガス抜き口（１５）をさらに含む装置
を少なくとも含むデバイスを用いて行われる請求項１〜２４のいずれか一項に記載の方法。
【発明の詳細な説明】
【技術分野】
【０００１】
本発明は、水および溶媒を含まないニトリルゴム、それらの製造方法ならびにそれらの使用に関する。
【背景技術】
【０００２】
ニトリルゴム（「ＮＢＲ」）は、α，β−不飽和ニトリルを共役ジエンおよび任意選択的に１つ以上の共重合性ターモノマーと共重合させることによって製造される。共重合は典型的にはエマルジョンで実施され、ＮＢＲラテックスをもたらす。前記ラテックスは次に、たとえば未反応モノマーを除去するためにスチームストリッピングに、その後、凝固剤として大抵は塩または酸を使用してＮＢＲ固体を単離するために凝固にかけられる。ＮＢＲは、水中の湿潤小片の形態で得られる。水のほとんどが次に水切りによって分離され、それに脱水押出機と、たとえばトンネル乾燥機または流動床での最終真空乾燥工程との適用が続く。そのようなプロセスはたとえば（特許文献１）に記載されている。
【０００３】
凝固およびスチームストリッピングのための前述の方法は、高いエネルギー消費に悩まされる。大量のスチームが、未反応モノマーを蒸発させるためのみならず、ストリッピングドラムの全水内容物（ｃｏｍｐｌｅｔｅ  ｗａｔｅｒ  ｃｏｎｔｅｎｔ）を加熱するおよび高温に維持するためにも必要である。前述の方法はまた、凝固後のスラリー中のニトリルゴムの濃度が一般に５〜２０重量％であるにすぎないので、大量の水を利用している。このスラリーからのすべての水が廃水を構成し、廃棄処分されなければならない。
【０００４】
ゴム小片は、簡単なシーブトレーまたはスクリーンを用いて機械的にバルク水から分離される。この機械的乾燥プロセスの欠点は、シーブによって食い止められなかった小さいゴム粒子による廃水の汚染であり、その結果廃水は追加の処理を必要とする。この第１分離後にニトリルゴムは約５０％までの水を依然として含有する。たとえば単軸スクリューまたは二軸スクリュー押出機を用いて、圧力下に１５０〜２００℃にゴムが加熱される脱水押出機によって行われてもよい追加の乾燥段階がそれ故必要とされる。ダイ・プレートが圧力を維持するために押出機出口に設置されてもよい。ゴムがダイ・プレートを通して押し進められるとき、ゴム中の水は蒸発し、開放型の多孔質小片を形成する。カッティングデバイスが次に小片を細かくカットする。前述の脱水は、含水率を約５〜１５％に低下させるにすぎないものであり得る。それ故に小片は、残留水分が熱風によって除去される対流乾燥機に搬送されなければならない。そのような乾燥後に、ニトリルゴムは一般に０．１〜１．０重量％の含水率を有する。必要ならば、ゴム小片を通して冷気を流すことによって成し遂げられる冷却段階を、ニトリルゴム小片を６０℃の最高ベーリング温度まで冷却するために適用することができる。小片は次に、油圧プレスによってベールに成形され、ベールは、輸送用の箱または枠箱に詰められる。
【０００５】
ニトリルゴムを乾燥させるための前述の方法は複雑であり、広範囲にわたる装備を必要とする。さらに、プロセスパラメータは、最終生成物の特性プロフィールに影響を及ぼすであろう、熱および剪断応力を回避するために注意深く監視されなければならない。
【０００６】
新たに開発された方法では、ニトリルゴムは、未公開の特許出願においてその出願人によって特許請求されているように有機溶媒中で重合させることができる。そのような重合後に得られる反応混合物は、ニトリルゴムのみならず、その大部分が蒸留ストリッピングプロセスで除去されてもよい未反応モノマーをも含有する。そのような蒸留後にニトリルゴムは、溶媒中の均一溶液として存在する。原則としてニトリルゴムの単離はまた、乳化重合ニトリルゴムについて公知の手順と同様に行うことができよう。これは、スチームおよび／または熱水および／または凝固剤との接触を含むであろう。しかし、これは、水と有機溶媒との混合物中の湿潤小片の形態で存在するニトリルゴムをもたらすであろうし、これにより、全体プロセスを経済的ならびに生態学的観点から非常に望ましくないものとなる。
【０００７】
様々な特別な方法が、水および揮発性有機溶媒を異なるタイプのポリマーから除去することを目的として開発されてきた。共留剤の使用ありまたはなしの真空中の押出機脱ガスは、最も重要な技法として実際の適用において受け入れられてきたが、そのような先行技術プロセスのエネルギー必要量は極めて高い。（特許文献２）は、高圧ポリエチレンを精製するための装置および方法を開示している。しかし、（特許文献２）におけるポリエチレンに代えての合成ゴムセメントの置換は、押出機に入る前に形成される小片をもたらし、それはまったく望ましくない。（特許文献３）は、スチームストリッパー、デカンターおよび押出機を用いるポリマー樹脂、特にポリカーボネート樹脂のための方法および装置を開示している。しかし、スチームの導入は、残留水の望ましくない高含有率または非常に高いエネルギー消費をもたらすであろう。（特許文献４）は、部分的に充填した押出機を用いる、溶液からのポリマー回収のための、特にポリエチレンの回収のための方法を開示している。しかし、（特許文献４）は、残留水の除去に関しては言及していない。（特許文献５）は、ポリマーの一段階回収法、具体的にはゴム溶液の濃縮についての例を開示している。ゴム溶液はそれによって、真空下に脱ガスすることによって一段階で存在する溶媒を除去して白色小片を生成するためにスチームで加熱される。（特許文献５）はそれによって、揮発性成分を低い蒸気圧で除去するために大容量の蒸気流れを必要とし、かつ、小片への追加の水の囲い込みをもたらし、その水はその後除去される必要があろう。（特許文献６）は、弾性ポリマー溶液から溶媒を除去するための２段階法を開示している。ポリマー溶液はそれによって、流体の加熱により直接加熱され、真空下に噴霧される。噴霧中に、溶媒は蒸発し、それによって、さらなる脱ガスのために押出機に次に供給される小片を形成する。しかし、その段階での小片形成は望ましくない。（特許文献７）は、少なくとも１つの混練機での生成物の処理方法を開示している。（特許文献７）は、混練機自体の壁を通して一部導入されるエネルギーを使用してエラストマーおよび熱可塑性樹脂を含有する溶液から溶媒を蒸発させている。大きい表面積の混練機がそれ故、高い投資コストと同様に必要とされる。エネルギーの別の部分は、機械的エネルギーとして混練機の回転シャフトによって導入される。機械的エネルギーはより高価であり、それ故、スチーム加熱と比較されるときに環境上不利である。（特許文献７）において用いられる混練機は、多くの保守および清掃を必要とする。混練機による機械的エネルギーの導入はさらに、生成物の粘度に強く依存し、それはプロセスの柔軟性を低下させる。（特許文献８）は、プラスチックを脱ガスするためのデバイスおよび方法を開示しており、これは、真空下に運転される後部ガス抜きおよび幾つかのガス抜きセクション付きの押出機である。真空は、低い残留揮発性物質濃度を達成するために必要とされる。（特許文献８）は、ストリッピング剤が脱ガス効率をさらに向上させるために適用され得ることを開示している。（特許文献８）において使用されているプラスチック、熱可塑性ポリカーボネートは、脱ガスプロセスの終わりに流動性溶融体のままである。しかし、（特許文献８）に従って処理される合成ゴムセメントは、脱ガス段階の終わりに小片に変わるであろうし、さらに加工することができないだろう。（非特許文献１）において、フラッシュタンクおよび押出機を用いるゴム溶液の直接蒸発が開示されている。しかし、この参考文献は、最終生成物中の揮発性化合物の含有率について言及していない。
【先行技術文献】
【特許文献】
【０００８】
【特許文献１】欧州特許出願公開第Ａ−１  ３６９  ４３６号明細書
【特許文献２】米国特許第３，１１７，９５３  Ａ１号明細書
【特許文献３】独国特許第１９５  ３７  １１３号明細書
【特許文献４】欧州特許第０  １０２  １２２号明細書
【特許文献５】米国特許出願公開第２００１／０５６１７６  Ａ１号明細書
【特許文献６】米国特許第５，２８３，０２１  Ａ１号明細書
【特許文献７】欧州特許出願公開第１  １２７  ６０９  Ａ２号明細書
【特許文献８】欧州特許出願公開第１  １６５  ３０２  Ａ１号明細書
【非特許文献】
【０００９】
【非特許文献１】「Ｐｒｏｃｅｓｓ  Ｍａｃｈｉｎｅｒｙ」，Ｐａｒｔｓ  Ｉ  ａｎｄ  ＩＩ、Ｍａｒｃｈ  ａｎｄ  Ａｐｒｉｌ  ２０００；Ａｕｔｈｏｒ：Ｃ．Ｇ．Ｈａｇｂｅｒｇ
【発明の概要】
【発明が解決しようとする課題】
【００１０】
それ故本発明の目的は、ニトリルゴムを少なくとも含有する流体から揮発性化合物を除去するためのエネルギー効率的な、環境に優しいおよび経済的に有利な方法を提供することであった。好ましくはそのような方法は連続運転可能であるべきである。揮発性化合物を実質的に含まないニトリルゴム生成物を提供することが本発明のさらなる目的であった。
【課題を解決するための手段】
【００１１】
この目的は、（１）少なくとも１つのニトリルゴムおよび（２）少なくとも１つの揮発性化合物を含有する流体（Ｆ）から揮発性化合物を除去する方法であって、
この方法が、
ａ）流体（Ｆ）を、ヒーター、脱ガス容器（４）および蒸気ラインを少なくとも含む少なくとも１つの濃縮機装置で処理し、それによって流体（Ｆ）が加熱され、加熱された流体（Ｇ）が脱ガス容器へ供給され、そこで揮発性化合物の一部が、濃縮流体（Ｈ）を得るために蒸気ラインを経由して除去される工程と、
ｂ）工程ａ）からの濃縮流体（Ｈ）を少なくとも１つの再加熱装置で再加熱して再加熱された濃縮流体（Ｌ）を得る工程と、
ｃ）工程ｂ）からの再加熱された濃縮流体（Ｌ）を、搬送セクション、１つ以上の蒸気ライン付きのガス抜き口を少なくとも含む押出機脱ガスセクションと、蓄積セクションと出口セクションとを少なくとも含む少なくとも１つの押出機装置へ供給し、それによって揮発性化合物がガス抜き口および蒸気ラインを通して除去される工程であって、再加熱された濃縮流体（Ｌ）が押出機脱ガスセクションに入る時に自由流動性であり、そして出口セクションで得られるニトリルゴムが揮発性化合物を実質的に含まない工程と
を少なくとも含み、
そしてここで、流体（Ｆ）に含有されるニトリルゴム（１）が、
（ｉ）少なくとも１つの共役ジエン、少なくとも１つのα，β−不飽和ニトリルおよび任意選択的に１つ以上のさらなる共重合性モノマーに由来する繰り返し単位、ならびに
（ｉｉ）一般式（Ｉ）、（ＩＩ）、（ＩＩＩ）、（ＩＶ）または（Ｖ）
【化１】
2013523901.tif 000003
（式中、
Ｚは、Ｈ、線状もしくは分岐の、飽和の、モノ不飽和もしくはポリ不飽和のアルキルラジカル、飽和の、モノ不飽和もしくはポリ不飽和のカルボシクリルもしくはヘテロシクリルラジカル、アリール、ヘテロアリール、アリールアルキル、ヘテロアリールアルキル、アルコキシ、アリールオキシ、ヘテロアリールオキシ、アミノ、アミド、ヒドロキシイミノ、カルバモイル、アルコキシカルボニル、Ｆ、Ｃｌ、Ｂｒ、Ｉ、ヒドロキシル、ホスホナト、ホスフィナト、アルキルチオ、アリールチオ、スルファニル、チオカルボキシル、スルフィニル、スルホノ、スルフィノ、スルフェノ、スルホン酸、スルファモイル、シリル、シリルオキシ、ニトリル、カルボニル、カルボキシル、オキシカルボニル、オキシスルホニル、オキソ、チオキソ、ボレート、セレナート、エポキシ、シアネート、チオシアネート、イソシアネート、チオイソシアネートおよびイソシアニドであり、
Ｍは、共役もしくは非共役ジエン、アルキンおよびビニル化合物を含む１つ以上のモノ不飽和モノマーもしくはポリ不飽和モノマーの繰り返し単位を、またはポリエーテル、より具体的にはポリアルキレングリコールエーテルおよびポリアルキレンオキシド、ポリシロキサン、ポリオール、ポリカーボネート、ポリウレタン、ポリイソシアネート、多糖類、ポリエステルならびにポリアミドを含むポリマーに由来する構造要素を表し、
ｎおよびｍは同じかまたは異なり、０〜１００００の範囲にあり、
ｔは、ｎ＝０の場合、０または１であり、ｎ≠０の場合、１に等しく、
Ｘは、Ｃ（Ｚ２）、Ｎ（Ｚ）、Ｐ（Ｚ）、Ｐ（＝Ｏ）（Ｚ）、Ｏ、Ｓ、Ｓ（＝Ｏ）またはＳ（＝Ｏ）２であり、これらのラジカル中のＺが上に述べられたものと同じ定義を有することが可能であり、
Ｒは、（ａ）ｍ≠０の場合、ラジカルＺと同じ定義を有してもよく、
（ｂ）ｍ＝０の場合、Ｈ、線状もしくは分岐の、飽和の、モノ不飽和もしくはポリ不飽和のアルキルラジカル、飽和の、モノ不飽和もしくはポリ不飽和のカルボシクリルもしくはヘテロシクリルラジカル、アリール、ヘテロアリール、アリールアルキル、ヘテロアリールアルキル、アルコキシ、アリールオキシ、ヘテロアリールオキシ、アミノ、アミド、カルバモイル、アルコキシ、アリールオキシ、アルキルチオ、アリールチオ、スルファニル、チオカルボキシル、スルフィニル、スルホノ、スルフィノ、スルフェノ、スルホン酸、スルファモイル、カルボニル、カルボキシル、オキシカルボニル、オキシスルホニル、オキソ、チオキソ、エポキシ、シアネート、チオシアネート、イソシアネート、チオイソシアネートまたはイソシアニドである）
の１つ以上の構造要素
を含む方法によって解決される。
【００１２】
流体（Ｆ）に含有されるニトリルゴムは、有機溶液中でのおよび当該技術分野において連鎖移動剤とも言われる調節剤分子の追加の存在下でのそれぞれのモノマーのフリーラジカル重合によって製造される。そのような重合は、ＲＡＦＴ重合（「可逆的付加開裂技術」）を表す。その性質のために調節剤分子のある種の断片または構造要素がニトリルゴムのポリマー主鎖中にまたは末端基として見いだされる可能性がある。
【００１３】
それ故に、本発明の方法は、（１）少なくとも１つのニトリルゴムおよび（２）少なくとも１つの揮発性化合物を含有する流体（Ｆ）から揮発性化合物を除去し、
ここで、本方法は、
ａ）流体（Ｆ）を、ヒーター、脱ガス容器（４）および蒸気ラインを少なくとも含む少なくとも１つの濃縮機装置で処理し、それによって流体（Ｆ）が加熱され、加熱された流体（Ｇ）が脱ガス容器へ供給され、そこで揮発性化合物の一部が、濃縮流体（Ｈ）を得るために蒸気ラインを経由して除去される工程と、
ｂ）工程ａ）からの濃縮流体（Ｈ）を少なくとも１つの再加熱装置で再加熱して、再加熱された濃縮流体（Ｌ）を得る工程と、
ｃ）工程ｂ）からの再加熱された濃縮流体（Ｌ）を、搬送セクション、１つ以上の蒸気ライン付きのガス抜き口を少なくとも含む押出機脱ガスセクションと、蓄積セクションと出口セクションとを少なくとも含む少なくとも１つの押出機装置へ供給し、それによって揮発性化合物がガス抜き口および蒸気ラインを通して除去される工程であって、再加熱された濃縮流体（Ｌ）が押出機脱ガスセクションに入る時に自由流動性であり、そして出口セクションで得られるニトリルゴムが揮発性化合物を実質的に含まない工程と
を少なくとも含み、
そしてここで、流体（Ｆ）に含有されるニトリルゴム（１）は、少なくとも１つの有機溶媒および一般構造式（ＶＩ）
【化２】
2013523901.tif 000004
（式中、
Ｚは、Ｈ、線状もしくは分岐の、飽和の、モノ不飽和もしくはポリ不飽和のアルキルラジカル、飽和の、モノ不飽和もしくはポリ不飽和のカルボシクリルもしくはヘテロシクリルラジカル、アリール、ヘテロアリール、アリールアルキル、ヘテロアリールアルキル、アルコキシ、アリールオキシ、ヘテロアリールオキシ、アミノ、アミド、ヒドロキシイミノ、カルバモイル、アルコキシカルボニル、Ｆ、Ｃｌ、Ｂｒ、Ｉ、ヒドロキシル、ホスホナト、ホスフィナト、アルキルチオ、アリールチオ、スルファニル、チオカルボキシル、スルフィニル、スルホノ、スルフィノ、スルフェノ、スルホン酸、スルファモイル、シリル、シリルオキシ、ニトリル、カルボニル、カルボキシル、オキシカルボニル、オキシスルホニル、オキソ、チオキソ、ボレート、セレナート、エポキシ、シアネート、チオシアネート、イソシアネート、チオイソシアネートおよびイソシアニドであり、
Ｒは、（ａ）ｍ≠０の場合、ラジカルＺと同じ意味を有してもよく、
（ｂ）ｍ＝０の場合、Ｈ、線状もしくは分岐の、飽和の、モノ不飽和もしくはポリ不飽和のアルキルラジカル、飽和の、モノ不飽和もしくはポリ不飽和のカルボシクリルもしくはヘテロシクリルラジカル、アリール、ヘテロアリール、アリールアルキル、ヘテロアリールアルキル、アルコキシ、アリールオキシ、ヘテロアリールオキシ、アミノ、アミド、カルバモイル、アルコキシ、アリールオキシ、アルキルチオ、アリールチオ、スルファニル、チオカルボキシル、スルフィニル、スルホノ、スルフィノ、スルフェノ、スルホン酸、スルファモイル、カルボニル、カルボキシル、オキシカルボニル、オキシスルホニル、オキソ、チオキソ、エポキシ、シアネート、チオシアネート、イソシアネート、チオイソシアネートまたはイソシアニドであり、
Ｍは、共役もしくは非共役ジエン、アルキンおよびビニル化合物を含む１つ以上のモノ不飽和モノマーもしくはポリ不飽和モノマーの繰り返し単位を、またはポリエーテル、より具体的にはポリアルキレングリコールエーテルおよびポリアルキレンオキシド、ポリシロキサン、ポリオール、ポリカーボネート、ポリウレタン、ポリイソシアネート、多糖類、ポリエステルならびにポリアミドを含むポリマーを誘導する構造要素を表し、
ｎおよびｍは似ているかまたは異なり、それぞれ０〜１００００の範囲にあり、
ｔは、ｎ＝０の場合、０または１であり、ｎ≠０の場合、１であり、
Ｘは、Ｃ（Ｚ２）、Ｎ（Ｚ）、Ｐ（Ｚ）、Ｐ（＝Ｏ）（Ｚ）、Ｏ、Ｓ、Ｓ（＝Ｏ）またはＳ（＝Ｏ）２であり、これらのラジカル中のＺが式（ＶＩ）について上に述べられたものと同じ定義を有することが可能である）
の少なくとも１つの調節剤の存在下での少なくとも１つの共役ジエン、少なくとも１つのα，β−不飽和ニトリルおよび任意選択的に１つ以上のさらなる共重合性モノマーのフリーラジカル重合によって得られる。
【００１４】
本発明による方法を行うために好適な装備は、次の略図を用いてより詳細に説明される：
【図面の簡単な説明】
【００１５】
【図１】一段濃縮機装置と、再加熱装置と、１つの押出機脱ガスセクション、１つの蓄積セクションおよび１つの出口セクションを含む押出機装置とを示す。
【図２】一段濃縮機装置と、再加熱装置と、２つの押出機脱ガスセクション、２つの蓄積セクションおよび１つの出口セクションを含む押出機装置とを示す。
【図３】圧力安全弁と、再加熱装置と、圧力安全弁を有し、そして２つの押出機脱ガスセクション、２つの蓄積セクション、側方供給装置および出口セクションをさらに含む押出機装置とを含む一段押出機装置を示す。
【図４】二段濃縮機装置と、再加熱装置と１つの押出機脱ガスセクション、１つの蓄積セクションおよび出口セクションを含む押出機装置とを示す。
【図５】一段濃縮機装置と、再加熱装置と、３つの押出機脱ガスセクション、３つの蓄積セクションおよび１つの出口セクションを含む押出機装置とであって、１つの押出機脱ガスセクションが後方脱ガスセクションである装置を示す。
【図６】圧力調整デバイスを含む一段濃縮機装置と、再加熱装置と、圧力調整デバイス、４つの押出機脱ガスセクション、４つの蓄積セクションおよび１つの出口セクションを含む押出機装置とであって、１つの押出機脱ガスセクションが後方脱ガスセクションである装置を示す。
【発明を実施するための形態】
【００１６】
本発明の範囲はまた、各特徴について明記される所望の範囲および分野の任意の所望の組み合わせを包含することが指摘される。
【００１７】
本発明との関連で省略用語「ニトリルゴム」は常に、本明細書で上に説明された意味を有する、すなわち有機溶媒中でおよび式（ＶＩ）に従った調節剤の追加の存在下に前述のモノマーのフリーラジカル重合によって得られるニトリルゴムであるものとする。生成物（Ｐ）について言及される限り、これは本発明による方法にかけられた後のニトリルゴムを意味するものとする。
【００１８】
本発明との関連で、用語「自由流動性の」は、５０〜５０，０００，０００ｍＰａ＊ｓ、好ましくは５０〜１０，０００，０００ｍＰａ＊ｓ、より好ましくは７５０〜１，０００，０００ｍＰａ＊ｓ、最も好ましくは２，０００ｍＰａ＊ｓ〜５００，０００ｍＰａ＊ｓの範囲の粘度を意味する。
【００１９】
そうではないと述べられない限り、流体の粘度値は、Ｈａａｋｅ  Ｒｈｅｏｓｔｒｅｓｓ  ＲＳ  １５０粘度計または非常に粘稠な試料用のコーン−プレート型の回転流動計を用いる所与の温度での測定値から外挿されたゼロ剪断粘度を意味する。
【００２０】
ゼロ剪断粘度へのこの外挿は典型的には次の通り実施される：剪断応力が剪断速度に対して所与の温度で測定される。二次多項式が次に、測定から得られたデータ点に合わせられる。そのような二次多項式の直線部は、ゼロの剪断速度での勾配を反映しており、したがって本発明との関連で用いられるようなゼロ剪断粘度である。
【００２１】
本発明との関連で、用語「揮発性化合物を実質的に含まない」は、非揮発性ニトリルゴムポリマーの質量を基準として１．２５重量％未満、好ましくは０．７５重量％未満、より好ましくは０．５重量％未満、より好ましくは０．２重量％未満の揮発性化合物の総濃度を意味する。
【００２２】
具体的には、用語「揮発性化合物を実質的に含まない」は、水を実質的に含まないおよび揮発性有機化合物を実質的に含まないことを意味する。
【００２３】
非揮発性ニトリルゴムは、残留水濃度がニトリルゴムポリマーの質量を基準として０．５重量％未満、好ましくは０．２５重量％未満、より好ましくは０．１重量％未満、最も好ましくは０．０７５重量％未満である場合に、実質的に水を含まないと考えられる。
【００２４】
本発明との関連で、用語「揮発性有機化合物」は、標準圧力で２５０℃未満の沸点を有する有機化合物を意味する。
【００２５】
ニトリルゴムは、前記揮発性有機化合物の残留濃度が、ニトリルゴムの質量を基準として０．７５重量％未満、好ましくは０．５重量％未満、より好ましくは０．２５重量％未満、最も好ましくは０．１重量％未満である場合に、揮発性有機化合物を実質的に含まないと考えられる。前記揮発性有機化合物は具体的には、重合に用いられた溶媒を包含し、たとえばジメチルアセトアミド、モノクロロベンゼン、トルエン、酢酸エチルおよびメチルエチルケトンが挙げられる。好ましくは揮発性有機化合物は、１５．５〜２６（ＭＰａ）１／２の範囲のＨｉｌｄｅｂｒａｎｄの溶解度パラメータδ（δ＝（（ΔＨＶ−ＲＴ）／Ｖｍ）１／２［（ＭＰａ）１／２］）（Ｖｍ＝モル体積；ΔＨＶ＝蒸発エンタルピー；Ｒ＝理想気体定数））を有する極性溶媒である。
【００２６】
ニトリルゴム（ｉ）の詳細な説明：
式（ＶＩ）中の前述のラジカルＺおよびＲにおいて述べられた定義は、各場合に単独もしくは多重置換されていてもよい。次のラジカルは好ましくは単独もしくは多重置換を有する：アルキル、カルボシクリル、ヘテロシクリル、アリール、ヘテロアリール、アリールアルキル、ヘテロアリールアルキル、アルコキシ、アリールオキシ、アルキルチオ、アリールチオ、アミノ、アミド、カルバモイル、ホスホナト、ホスフィナト、スルファニル、チオカルボキシル、スルフィニル、スルホノ、スルフィノ、スルフェノ、スルファモイル、シリル、シリルオキシ、カルボニル、カルボキシル、オキシカルボニル、オキシスルホニル、オキソ、チオキソ、ボレート、セレナートおよびエポキシ。
【００２７】
好適な置換基は順繰りに、−化学的な安定な化合物が形成されるという条件で−Ｚが採用することができる定義のすべてを含む。特に好適な置換基は、ハロゲン、好ましくはフルオロ、クロロ、ブロモもしくはヨード、ニトリル（ＣＮ）およびカルボキシルである。
【００２８】
一般式（ＶＩ）中のＺおよびＲについて述べられた定義はまた、述べられたラジカルの塩を、これらが化学的に可能であり、そして安定である場合には、明確に含む。これらは、たとえば、アンモニウム塩、アルカリ金属塩、アルカリ土類金属塩、アルミニウム塩または一般式（ＶＩ）の調節剤のプロトン化形態であってもよい。
【００２９】
一般式（ＶＩ）中のＺおよびＲについて与えられた定義はまた、例が調節剤にＧｒｉｇｎａｒｄ官能性を与えるものである、有機金属ラジカルを含む。ＺおよびＲは、さらに、対イオンとしてリチウム、亜鉛、スズ、アルミニウム、鉛およびホウ素を持った、カルバニオンを表しても含有してもよい。
【００３０】
さらなる可能性は、ラジカルＲが、リンカーによって、固相または支持物質に結合させられることである。リンカーは、当業者に公知のＷａｎｇ、Ｓａｓｒｉｎ、Ｒｉｎｋ酸、２−クロロトリチル、Ｍａｎｎｉｃｈ、Ｓａｆｅｔｙ  Ｃａｔｃｈ、Ｔｒａｃｅｌｅｓｓまたは光解離性リンカーであってもよい。好適な固相または支持物質の例としては、シリカ、イオン交換樹脂、粘土、モンモリロナイト、架橋ポリスチレン、ポリスチレン上へグラフトされたポリエチレングリコール、ポリアクリルアミド（「Ｐｅｐｓｙｎ」）、ポリエチレングリコール−アクリルアミドコポリマー（ＰＥＧＡ）、セルロース、綿、および顆粒化多孔質ガラス（ＣＰＧ、制御されたポアガラス）が挙げられる。
【００３１】
一般式（ＶＩ）中のラジカル「Ｍ」について与えられた定義は、単独もしくは多重置換されてもよい。その結果としてＭは、１つ以上の、モノ不飽和モノマーもしくはポリ不飽和モノマー、好ましくは任意選択的に単独もしくは多重置換された、共役もしくは非共役ジエン、任意選択的に単独もしくは多重置換されたアルキン、または、例がフッ素化モノ不飽和ビニル化合物もしくはフッ素化ポリ不飽和ビニル化合物である、任意選択的に単独もしくは多重置換されたビニル化合物の繰り返し単位を表してもよく、あるいはポリエーテル、より具体的にはポリアルキレングリコールエーテルおよびポリアルキレンオキシド、ポリシロキサン、ポリオール、ポリカーボネート、ポリウレタン、ポリイソシアネート、多糖類、ポリエステルならびにポリアミドを含む置換もしくは非置換ポリマーに由来する二価構造要素を表してもよい。これらのラジカル「Ｍ」の背後には、それ故、モノマーのまたはポリマーのラジカルがあってもよい。
【００３２】
一般構造要素（ｉｉ）として
【化３】
2013523901.tif 000005
（式中、
Ｚは、一般式（ＶＩ）について上に与えられた定義を有し、
Ｒは、Ｒが、ニトリルゴムにおいて隣接の結合原子との結合の均等開裂後に、その代わりに第二級、第三級または芳香族安定化ラジカルを形成するという限定付きであるが、一般式（ＶＩ）について上に与えられた定義を有する）
を含むニトリルゴムが好ましい。
【００３３】
ＺおよびＲが（ＶＩｂ−１）および（ＶＩｂ−２）において異なることが特に好適であることが判明した。
【００３４】
これらの構造要素は、ニトリルゴムにおける可能な末端基を表し、本明細書で以下に定義されるような一般式（ＶＩｂ）の好ましい調節剤が使用されるときに生成する。
【００３５】
特に好ましいニトリルゴムは、一般構造要素（ｉｉ）として、末端基（ＶＩｂ−１）および（ＶＩｂ−２）を含むものであり、式中、Ｒは、Ｒが、次の結合原子との結合の均質開裂後に、その代わりに第二級、第三級または芳香族安定化ラジカルを形成するという条件で、
−線状もしくは分岐の、飽和またはモノ不飽和もしくはポリ不飽和の、任意選択的に単独もしくは多重置換されたアルキルラジカル、好ましくは相当するＣ３〜Ｃ２０アルキルラジカル、より具体的にはｓｅｃ−ブチル、ｔｅｒｔ−ブチル、イソプロピル、１−ブテン−３−イル、２−クロロ−１−ブテン−２−イル、プロピオン酸−２−イル、プロピオニトリル−２−イル、２−メチルプロパンニトリル−２−イル、２−メチルプロピオン酸−２−イルもしくは１Ｈ，１Ｈ，２−ケト−３−オキソ−４Ｈ，４Ｈ，５Ｈ，５Ｈ−パーフルオロウンデカニル、または
−飽和またはモノ不飽和もしくはポリ不飽和の、任意選択的に単独もしくは多重置換されたカルボシクリルもしくはヘテロシクリルラジカル、より具体的にはシクロヘキシル、クミルもしくはシクロヘキサン−１−ニトリル−１−イル、
−（ヘテロ）アリールラジカル、非常に好ましくはＣ６〜Ｃ２４（ヘテロ）アリールラジカル、より具体的にはフェニル、ピリジニルもしくはアントラセニル、
−（ヘテロ）アラルキルラジカル、非常に好ましくはベンジル、フェニルエチルもしくは１−メチル−１−フェニルエト−２−イル、または
−チオカルボキシル、カルボニル、カルボキシル、オキソ、チオキソ、エポキシ、およびまた前述の化合物の塩
である。
【００３６】
一般構造要素（ｉｉ）が
【化４】
2013523901.tif 000006
（ここで、
Ｚは、一般式（Ｉ）におけるものと同じ意味を有し、
Ｒは、ｍ＝０に関して一般式（ＩＩ）におけるものと同じ意味を有し、
ＲおよびＺは、各場合にＲおよびＺが、ニトリルゴムにおいてそれぞれ隣接原子とのそれらの結合の均等開裂後に、第二級、第三級または芳香族安定化ラジカルをそれぞれ形成するという条件ではあるが、似ているかまたは異なる）
を含むニトリルゴムが特に好ましい。
【００３７】
前述の一般構造要素（ＩＩ）を有するニトリルゴムは、本明細書で以下に定義されるような一般構造式（ＩＶｂ）（式中、Ｚは一般式（ＩＶ）についてと同じ定義を有し、Ｒはｍ＝０の変形ｂ）に関して一般式（ＩＶ）におけると同じ定義を有し、そしてＲおよびＺは、各場合にＲおよびＺが、調節剤において最も近い硫黄とのそれらの結合の均等開裂後に、第二級、第三級または芳香族安定化ラジカルをそれぞれ形成するという条件ではあるが、似ているかまたは異なる）の調節剤が使用されるときに得られる。
【００３８】
一般構造要素（ｉｉ）として要素（ＩＩＩ）および（ＩＩ’）および／または（Ｉ’）
（式中、
ＲおよびＺは、ＲおよびＺが、それぞれ隣接結合原子への均等開裂後に、第二級、第三級または芳香族安定化ラジカルをそれぞれ形成するという条件で、似ているかまたは異なり、
−線状もしくは分岐の、飽和またはモノ不飽和もしくはポリ不飽和の、任意選択的に単独もしくは多重置換されたアルキルラジカル、好ましくは相当するＣ３〜Ｃ２０アルキルラジカル、より具体的にはｓｅｃ−ブチル、ｔｅｒｔ−ブチル、イソプロピル、１−ブテン−３−イル、２−クロロ−１−ブテン−２−イル、プロピオン酸−２−イル、プロピオニトリル−２−イル、２−メチルプロパンニトリル−２−イル、２−メチルプロピオン酸−２−イルもしくは１Ｈ，１Ｈ，２−ケト−３−オキソ−４Ｈ，４Ｈ，５Ｈ，５Ｈ−パーフルオロウンデカニル、または
−飽和またはモノ不飽和もしくはポリ不飽和の、任意選択的に単独もしくは多重置換されたカルボシクリルもしくはヘテロシクリルラジカル、より具体的にはシクロヘキシル、クミルもしくはシクロヘキサン−１−ニトリル−１−イル、
−（ヘテロ）アリールラジカル、非常に好ましくはＣ６〜Ｃ２４（ヘテロ）アリールラジカル、より具体的にはフェニル、ピリジニルもしくはアントラセニル、
−（ヘテロ）アラルキルラジカル、非常に好ましくはベンジル、フェニルエチルもしくは１−メチル−１−フェニルエト−２−イル、または
−チオカルボキシル、カルボニル、カルボキシル、オキソ、チオキソ、エポキシ、およびまた前述の化合物の塩
である）
を含むニトリルゴムが特に好ましい。
【００３９】
一般構造要素（ｉｉ）として
【化５】
2013523901.tif 000007
（式中、
Ｚは、一般式（Ｉ）について上に述べられた定義を有し、
Ｒは、Ｒが、非水素化または水素化ニトリルゴムにおいて隣接原子との結合の均等開裂後に、第二級、第三級または芳香族安定化ラジカルを形成するという限定付きであるが、一般式（ＩＩ）について上に述べられた定義を有する）
を含むニトリルゴムが好ましい。
【００４０】
これらの構成要素は、ニトリルゴムにおける末端基を表し、本明細書で以下に定義されるような一般式（ＶＩｃ）の好ましい開始剤が用いられるときに形成される。
【００４１】
一般構造要素（ｉｉ）として構造要素（ＶＩｃ−１）および（ＶＩｃ−２）
（式中、
Ｒは、Ｒが、非水素化または水素化ニトリルゴムにおいて次の原子との結合の均等開裂後に、第二級、第三級または芳香族安定化ラジカルを形成するという条件で、
−線状もしくは分岐の、飽和またはモノ不飽和もしくはポリ不飽和の、任意選択的に単独もしくは多重置換されたアルキルラジカル、好ましくは相当するＣ３〜Ｃ２０アルキルラジカル、より具体的にはｓｅｃ−ブチル、ｔｅｒｔ−ブチル、イソプロピル、１−ブテン−３−イル、２−クロロ−１−ブテン−２−イル、プロピオン酸−２−イル、プロピオニトリル−２−イル、２−メチルプロパンニトリル−２−イル、２−メチルプロピオン酸−２−イルもしくは１Ｈ，１Ｈ，２−ケト−３−オキソ−４Ｈ，４Ｈ，５Ｈ，５Ｈ−パーフルオロウンデカニル、または
−飽和またはモノ不飽和もしくはポリ不飽和の、任意選択的に単独もしくは多重置換されたカルボシクリルもしくはヘテロシクリルラジカル、より具体的にはシクロヘキシル、クミルもしくはシクロヘキサン−１−ニトリル−１−イル、
−（ヘテロ）アリールラジカル、非常に好ましくはＣ６〜Ｃ２４（ヘテロ）アリールラジカル、より具体的にはフェニル、ピリジニルもしくはアントラセニル、
−（ヘテロ）アラルキルラジカル、非常に好ましくはベンジル、フェニルエチルもしくは１−メチル−１−フェニルエト−２−イル、または
−チオカルボキシル、カルボニル、カルボキシル、オキソ、チオキソ、エポキシ、およびまた前述の化合物の塩
である）
を含むニトリルゴムがさらに特に好ましい。
【００４２】
ニトリルゴム中の共役ジエンは、任意の種類のものであってもよい。（Ｃ４〜Ｃ６）共役ジエンを使用することが好ましい。１，２−ブタジエン、１，３−ブタジエン、イソプレン、２，３−ジメチルブタジエン、ピペリレンまたはそれらの混合物が特に好ましい。１，３−ブタジエンおよびイソプレンまたはそれらの混合物がより特に好ましい。１，３−ブタジエンがとりわけ好ましい。
【００４３】
α，β−不飽和ニトリルとして、任意の公知のα，β−不飽和ニトリルを使用することが可能であり、アクリロニトリル、メタクリロニトニル、エタクリロニトリルまたはそれらの混合物などの（Ｃ３〜Ｃ５）α，β−不飽和ニトリルが好ましい。アクリロニトリルが特に好ましい。
【００４４】
特に好ましいニトリルゴムの１つは、アクリロニトリルと１，３−ブタジエンとのコポリマーである。
【００４５】
さらなる共重合性ターモノマーとして、たとえば、芳香族ビニルモノマー、好ましくはスチレン、α−メチルスチレンおよびビニルピリジン、フッ素含有ビニルモノマー、好ましくはフルオロエチルビニルエーテル、フルオロプロビルビニルエーテル、ｏ−フルオロメチルスチレン、ビニルペンタフルオロベンゾエート、ジフルオロエチレンおよびテトラフルオロエチレン、あるいは共重合性老化防止モノマー、好ましくはＮ−（４−アニリノフェニル）アクリルアミド、Ｎ−（４−アニリノフェニル）メタクリルアミド、Ｎ−（４−アニリノフェニル）シンナミド、Ｎ−（４−アニリノフェニル）クロトンアミド、Ｎ−フェニル−４−（３−ビニルベンジルオキシ）アニリンおよびＮ−フェニル−４−（４−ビニルベンジルオキシ）アニリン、ならびにまた、４−シアノシクロヘキセンおよび４−ビニルシクロヘキセンなどの、非共役ジエン、あるいは、１−または２−ブチンなどの、アルキンを使用することが可能である。
【００４６】
あるいは、さらなる共重合性ターモノマーとして、例がα，β−不飽和モノカルボン酸、それらのエステル、α，β−不飽和ジカルボン酸、それらのモノエステルもしくはジエステル、またはそれらの相当する酸無水物もしくはアミドである、カルボキシル基を含有する共重合性ターモノマーを使用することが可能である。
【００４７】
α，β−不飽和モノカルボン酸として、好ましくはアクリル酸およびメタクリル酸を使用することが可能である。
【００４８】
α，β−不飽和モノカルボン酸のエステル、好ましくはそれらのアルキルエステルおよびアルコキシアルキルエステルを用いることがまた可能である。α，β−不飽和モノカルボン酸のアルキルエステル、とりわけＣ１〜Ｃ１８アルキルエステルが好ましい。アクリル酸のまたはメタクリル酸のアルキルエステル、とりわけＣ１〜Ｃ１８アルキルエステル、より具体的にはメチルアクリレート、エチルアクリレート、プロピルアクリレート、ｎ−ブチルアクリレート、ｔｅｒｔ−ブチルアクリレート、２−エチルヘキシルアクリレート、ｎ−ドデシルアクリレート、メチルメタクリレート、エチルメタクリレート、ブチルメタクリレートおよび２−エチルヘキシルメタクリレートが特に好ましい。α，β−不飽和モノカルボン酸のアルコキシアルキルエステル、より好ましくはアクリル酸のまたはメタクリル酸のアルコキシアルキルエステル、より具体的にはアクリル酸のまたはメタクリル酸のＣ２〜Ｃ１２アルコキシアルキルエステル、非常に好ましくはメトキシメチルアクリレート、メトキシエチル（メタ）アクリレート、エトキシエチル（メタ）アクリレートおよびメトキシエチル（メタ）アクリレートもまた好ましい。たとえば、上述のものなどの、アルキルエステルと、たとえば、上述のものの形態での、アルコキシアルキルエステルとの混合物がまた使用されてもよい。シアノアルキル基のＣ原子数が２〜１２個であるシアノアルキルアクリレートおよびシアノアルキルメタクリレート、好ましくはα−シアノエチルアクリレート、β−シアノエチルアクリレートおよびシアノブチルメタクリレートがまた使用されてもよい。ヒドロキシアルキル基のＣ原子数が１〜１２個であるヒドロキシアルキルアクリレートおよびヒドロキシアルキルメタクリレート、好ましくは２−ヒドロキシエチルアクリレート、２−ヒドロキシエチルメタクリレートおよび３−ヒドロキシプロピルアクリレートがまた使用されてもよく；フッ素置換ベンジル基含有アクリレートまたはメタクリレート、好ましくはフルオロベンジルアクリレート、およびフルオロベンジルメタクリレートがまた使用されてもよい。フルオロアルキル基を含有するアクリレートおよびメタクリレート、好ましくはトリフルオロエチルアクリレートおよびテトラフルオロプロピルメタクリレートがまた使用されてもよい。ジメチルアミノメチルアクリレートおよびジエチルアミノエチルアクリレートなどの、アミノ基を含有するα，β−不飽和カルボン酸エステルがまた使用されてもよい。
【００４９】
その他の共重合性モノマーとして、さらに、α，β−不飽和ジカルボン酸、好ましくはマレイン酸、フマル酸、クロトン酸、イタコン酸、シトラコン酸およびメサコン酸を使用することが可能である。
【００５０】
さらに、α，β−不飽和ジカルボン酸無水物、好ましくは無水マレイン酸、無水イタコン酸、無水シトラコン酸および無水メサコン酸が使用されてもよい。
【００５１】
さらに、α，β−不飽和ジカルボン酸のモノエステルもしくはジエステルを使用することが可能である。
【００５２】
これらのα，β−不飽和ジカルボン酸モノエステルもしくはジエステルは、たとえば、アルキルエステル、好ましくはＣ１〜Ｃ１０アルキル、より具体的にはエチル、ｎ−プロピル、イソプロピル、ｎ−ブチル、ｔｅｒｔ−第三ブチル、ｎ−ペンチルまたはｎ−ヘキシルエステル、アルコキシアルキルエステル、好ましくはＣ２〜Ｃ１２アルコキシアルキル、より好ましくはＣ３〜Ｃ８アルコキシアルキル、ヒドロキシアルキル、好ましくはＣ１〜Ｃ１２ドロキシアルキル、より好ましくはＣ２〜Ｃ８ヒドロキシアルキル、シクロアルキルエステル、好ましくはＣ５〜Ｃ１２シクロアルキル、より好ましくはＣ６〜Ｃ１２シクロアルキル、アルキルシクロアルキルエステル、好ましくはＣ６〜Ｃ１２アルキルシクロアルキル、より好ましくはＣ７〜Ｃ１０アルキルシクロアルキル、アリールエステル、好ましくはＣ６〜Ｃ１４アリールエステルであってもよく、これらのエステルはモノエステルもしくはジエステルであり、ジエステルの場合には、エステルが混合エステルであることがまた可能である。
【００５３】
α，β−不飽和モノカルボン酸の特に好ましいアルキルエステルは、メチル（メタ）アクリレート、エチル（メタ）アクリレート、プロピル（メタ）アクリレート、ｎ−ブチル（メタ）アクリレート、ｔ−ブチル（メタ）アクリレート、ヘキシル（メタ）アクリレート、２−エチルヘキシル（メタ）アクリレート、オクチル（メタ）アクリレート、２−プロピルヘプチルアクリレートおよびラウリル（メタ）アクリレートである。より具体的には、ｎ−ブチルアクリレートが使用される。
【００５４】
α，β−不飽和モノカルボン酸の特に好ましいアルコキシアルキルエステルは、メトキシエチル（メタ）アクリレート、エトキシエチル（メタ）アクリレートおよびメトキシエチル（メタ）アクリレートである。より具体的には、メトキシエチルアクリレートが使用される。
【００５５】
α，β−不飽和モノカルボン酸の特に好ましいヒドロキシアルキルエステルは、ヒドロキシエチル（メタ）アクリレート、ヒドロキシプロピル（メタ）アクリレートおよびヒドロキシブチル（メタ）アクリレートである。
【００５６】
使用されるα，β−不飽和モノカルボン酸のその他のエステルはさらに、たとえば、ポリエチレングリコール（メタ）アクリレート、ポリプロピレングリコール（メタ）アクリレート、グリシジル（メタ）アクリレート、エポキシ（メタ）アクリレート、Ｎ−（２−ヒドロキシエチル）アクリルアミド、Ｎ−（２−ヒドロキシメチル）アクリルアミドおよびウレタン（メタ）アクリレートである。
【００５７】
α，β−不飽和ジカルボン酸モノエステルの例は、
・マレイン酸モノアルキルエステル、好ましくはモノメチルマレエート、モノエチルマレエート、モノプロピルマレエートおよびモノ−ｎ−ブチルマレエート；
・マレイン酸モノシクロアルキルエステル、好ましくはモノシクロペンチルマレエート、モノシクロヘキシルマレエートおよびモノシクロヘプチルマレエート；
・マレイン酸モノアルキルシクロアルキルエステル、好ましくはモノメチルシクロペンチルマレエートおよびモノエチルシクロヘキシルマレエート；
・マレイン酸モノアリールエステル、好ましくはモノフェニルマレエート；
・マレイン酸モノベンジルエステル、好ましくはモノベンジルマレエート；
・フマル酸モノアルキルエステル、好ましくはモノメチルフマレート、モノエチルフマレート、モノプロピルフマレートおよびモノ−ｎ−ブチルフマレート；
・フマル酸モノシクロアルキルエステル、好ましくはモノシクロペンチルフマレート、モノシクロヘキシルフマレートおよびモノシクロヘプチルフマレート；
・フマル酸モノアルキルシクロアルキルエステル、好ましくはモノメチルシクロペンチルフマレートおよびモノエチルシクロヘキシルフマレート；
・フマル酸モノアリールエステル、好ましくはモノフェニルフマレート；
・フマル酸モノベンジルエステル、好ましくはモノベンジルフマレート；
・シトラコン酸モノアルキルエステル、好ましくはモノメチルシトラコネート、モノエチルシトラコネート、モノプロピルシトラコネートおよびモノ−ｎ−ブチルシトラコネート；
・シトラコン酸モノシクロアルキルエステル、好ましくはモノシクロペンチルシトラコネート、モノシクロヘキシルシトラコネートおよびモノシクロヘプチルシトラコネート；
・シトラコン酸モノアルキルシクロアルキルエステル、好ましくはモノメチルシクロペンチルシトラコネートおよびモノエチルシクロヘキシルシトラコネート；
・シトラコン酸モノアリールエステル、好ましくはモノフェニルシトラコネート；
・シトラコン酸モノベンジルエステル、好ましくはモノベンジルシトラコネート；
・イタコン酸モノアルキルエステル、好ましくはモノメチルイタコネート、モノエチルイタコネート、モノプロピルイタコネートおよびモノ−ｎ−ブチルイタコネート；
・イタコン酸モノシクロアルキルエステル、好ましくはモノシクロペンチルイタコネート、モノシクロヘキシルイタコネートおよびモノシクロヘプチルイタコネート；
・イタコン酸モノアルキルシクロアルキルエステル、好ましくはモノメチルシクロペンチルイタコネートおよびモノエチルシクロヘキシルイタコネート；
・イタコン酸モノアリールエステル、好ましくはモノフェニルイタコネート；
・イタコン酸モノベンジルエステル、好ましくはモノベンジルイタコネート。
・メサコン酸モノアルキルエステル、好ましくはメサコン酸モノエチルエステル
を包含する。
【００５８】
α，β−不飽和ジカルボン酸ジエステルとして、上述のモノエステル群をベースとする類似のジエステルを使用することが可能であり、エステル基はまた化学的に異なる基であってもよい。得られたＮＢＲポリマー中の共役ジエンおよびα，β−不飽和ニトリルの割合は、幅広い範囲内で変わってもよい。共役ジエンのまたはその合計の割合は典型的には、全体ポリマーを基準として、４０〜９０重量％の範囲に、好ましくは５０〜８５重量％の範囲にある。α，β−不飽和ニトリルのまたはその合計の割合は典型的には、全体ポリマーを基準として、１０〜６０重量％、好ましくは１５〜５０重量％である。モノマーの割合は合計して各場合に１００重量％になる。追加のモノマーは、ターモノマーもしくはターモノマー類の性質に依存して、全体ポリマーを基準として、０重量％〜４０重量％の量で存在してもよい。この場合には、共役ジエンもしくはジエン類のおよび／またはα，β−不飽和ニトリルもしくはニトリル類の相当する割合は、追加のモノマーの割合で置き換えられ、モノマーすべての割合は合計して各場合に１００重量％になる。
【００５９】
ターモノマーが、第三級ラジカルを形成する種類のモノマー（たとえばメタクリル酸）である場合、それらを０重量％〜１０重量％の量で使用することが適切であることが分かった。
【００６０】
最大４０％までの、追加のモノマーに対して上に与えられた制限は、モノマーの総量が反応の始めにまたは反応中に（言い換えればランダムターポリマーシステムを製造するために）重合バッチへ定量供給されるシナリオにおいてのみ適用されることが指摘されるべきである。ニトリルゴムが使用された調節剤もしくは調節剤類の断片をそのポリマー主鎖および／またはその末端基に有するという事実のため、それが、たとえば、ブロックシステムを生成する目的のために好適なモノマーとの反応によって、マクロ調節剤として用いられることおよび任意の所望の量で用いられることはもちろん可能である。
【００６１】
本発明のニトリルゴムのガラス転移温度は、−７０℃〜＋２０℃の範囲に、好ましくは−６０℃〜１０℃範囲にある。
【００６２】
有機溶媒中の重合のリビング性のため、極めて狭い分子量分布を有するニトリルゴムを得ることが可能である。１．１〜２．５の範囲の、好ましくは１．３〜２．４の範囲の、より好ましくは１．４〜２．２の範囲の、より特に１．５〜２．０の範囲の、非常に好ましくは１．５〜２未満の範囲の多分散性指数を有するニトリルゴムを製造することができる。調節剤の濃度の制御によって、本発明の方法により、所望の分子量の非常に正確な調節を可能となり、さらに、調節剤の使用によって、特有のポリマー構造（たとえば、ポリマー主鎖上のブロック・グラフトの調製、表面アタッチメント、およびまた当業者に公知のその他のポリマー修飾）のそしてまた極めて狭いから幅広い分布までの、単峰性から二峰性を経由して多峰性分布までの的を絞った分子量分布の構築をまた可能となる。
【００６３】
ニトリルゴムへの重合：
ニトリルゴムをもたらす重合では、一般式（ＶＩ）
（式中、
ＺおよびＲは、一般式（ＶＩ）について上に述べられた定義を有し、
ｎ、ｍおよびｔはすべてゼロである）
の調節剤を使用することが好ましい。
【００６４】
この好ましい調節剤はそれ故、一般構造（ＶＩａ）：
【化６】
2013523901.tif 000008
（式中、ラジカルＺおよびＲは、一般式（ＶＩ）について上に述べられた定義のいずれかを有してもよい）
を有する。
【００６５】
トリチオカルバメート：
さらなる好ましい調節剤として、一般式（ＶＩｂ）
【化７】
2013523901.tif 000009
（式中、
Ｚは、一般式（ＶＩ）について上に述べられた定義を有し、
Ｒは、Ｒが、Ｓ−Ｒ結合の均等開裂後に、その代わりに第二級、第三級または芳香族安定化ラジカルを形成するという限定付きであるが、ｍ＝０の変形ｂ）に関して一般式（ＶＩ）について上に述べられた定義を有する）
の調節剤を使用することが可能である。
【００６６】
一般式（ＶＩｂ）のこの特に好ましい調節剤は、
ｎおよびｍがそれぞれ＝０であり、
ｔが１であり、
Ｘが硫黄であり、
Ｚが、一般式（ＶＩ）について上に述べられた定義を有し、
Ｒが、Ｓ−Ｒ結合の均等開裂後に、Ｒがその代わりに第二級、第三級または芳香族安定化ラジカルを形成するという限定付きであるが、ｍ＝０の変形ｂ）に関して一般式（ＶＩ）について上に述べられた定義を有する
一般式（ＶＩ）の調節剤の製品である。
【００６７】
一般式（ＶＩｂ）のこれらの特に好ましい調節剤では、それ故、ＺおよびＲが所与の定義との関連で同一であるかないかに依存して、対称または非対称トリチオカーボネートである。
【００６８】
一般式（ＶＩｂ）
（ここで、
Ｚは、一般式（ＶＩ）について上に述べられた定義を有し、
Ｒは、Ｒが、Ｓ−Ｒ結合の均等開裂後に、その代わりに第二級、第三級または芳香族安定化ラジカルを形成するという条件で、
−線状もしくは分岐の、飽和またはモノ不飽和もしくはポリ不飽和の、任意選択的に単独もしくは多重置換されたアルキルラジカル、好ましくは相当するＣ３〜Ｃ２０アルキルラジカル、より具体的にはｓｅｃ−ブチル、ｔｅｒｔ−ブチル、イソプロピル、１−ブテン−３−イル、２−クロロ−１−ブテン−２−イル、プロピオン酸−２−イル、プロピオニトリル−２−イル、２−メチルプロパンニトリル−２−イル、２−メチルプロピオン酸−２−イルもしくは１Ｈ，１Ｈ，２−ケト−３−オキソ−４Ｈ，４Ｈ，５Ｈ，５Ｈ−パーフルオロウンデカニル、または
−飽和またはモノ不飽和もしくはポリ不飽和の、任意選択的に単独もしくは多重置換されたカルボシクリルもしくはヘテロシクリルラジカル、より具体的にはシクロヘキシル、クミルもしくはシクロヘキサン−１−ニトリル−１−イル、
−（ヘテロ）アリールラジカル、非常に好ましくはＣ６〜Ｃ２４（ヘテロ）アリールラジカル、より具体的にはフェニル、ピリジニルもしくはアントラセニル、
−（ヘテロ）アラルキルラジカル、非常に好ましくはベンジル、フェニルエチルもしくは１−メチル−１−フェニルエト−２−イル、または
−チオカルボキシル、カルボニル、カルボキシル、オキソ、チオキソ、エポキシ、およびまた前述の化合物の塩
である）
の調節剤を使用することが特に好ましい。
【００６９】
さらに、一般式（ＶＩｂ）（式中、
Ｚは、それらの定義に対して追加の限定付きであるが、一般式（ＶＩ）について上に述べられた定義を有し、それによってＺは、Ｚ−Ｓ結合の均等開裂後に、その代わりに第二級、第三級または芳香族安定化ラジカルを形成する）
の調節剤を使用することがより特に好ましい。
【００７０】
その場合には、トリチオカーボネート調節剤において、両ラジカル、ＲおよびＺは、重合開始効果を有する。
【００７１】
さらに、一般式（ＶＩｂ）（式中、
ＲおよびＺは、似ているかまたは異なり、ＲおよびＺが、それぞれ、Ｒ−ＳまたはＺ−Ｓ結合の均等開裂後に、第二級、第三級または芳香族安定化ラジカルをそれぞれ形成するという条件で、
−線状もしくは分岐の、飽和またはモノ不飽和もしくはポリ不飽和の、任意選択的に単独もしくは多重置換されたアルキルラジカル、好ましくは相当するＣ３〜Ｃ２０アルキルラジカル、より具体的にはｓｅｃ−ブチル、ｔｅｒｔ−ブチル、イソプロピル、１−ブテン−３−イル、２−クロロ−１−ブテン−２−イル、プロピオン酸−２−イル、プロピオニトリル−２−イル、２−メチルプロパンニトリル−２−イル、２−メチルプロピオン酸−２−イルもしくは１Ｈ，１Ｈ，２−ケト−３−オキソ−４Ｈ，４Ｈ，５Ｈ，５Ｈ−パーフルオロウンデカニル、または
−飽和またはモノ不飽和もしくはポリ不飽和の、任意選択的に単独もしくは多重置換されたカルボシクリルもしくはヘテロシクリルラジカル、より具体的にはシクロヘキシル、クミルもしくはシクロヘキサン−１−ニトリル−１−イル、
−（ヘテロ）アリールラジカル、非常に好ましくはＣ６〜Ｃ２４（ヘテロ）アリールラジカル、より具体的にはフェニル、ピリジニルもしくはアントラセニル、
−（ヘテロ）アラルキルラジカル、非常に好ましくはベンジル、フェニルエチルもしくは１−メチル−１−フェニルエト−２−イル、または
−チオカルボキシル、カルボニル、カルボキシル、オキソ、チオキソ、エポキシ、およびまた前述の化合物の塩
である）
の調節剤を使用することが非常に特に好ましい。
【００７２】
「Ｒが、Ｒ−Ｓ結合の均等開裂後に、第二級または第三級ラジカルを形成する」という系統的論述（ｆｏｒｍｕｌａｔｉｏｎ）に関して、一般式（ＶＩｂ）についておよび後で一般式（ＶＩｃ）、（ＶＩｄ）および（ＶＩｅ）について用いられるように、下の定義が適用される。それらは同様に、「Ｚが、Ｚ−Ｓ結合の均等開裂後に、第二級または第三級ラジカルを形成する」という相当する系統的論述に、類似的に適用され、ここで、その系統的論述はＺに関連して本明細書との関連で用いられる。
【００７３】
一般式（ＶＩｂ）において（ならびに、それぞれ、後の一般式（ＶＩｃ）、（ＶＩｄ）および（ＶＩｅ）において）Ｓとの結合を生成するラジカルＲ中の原子はそのとき、Ｒ−Ｓ結合が均等開裂すると、ラジカルをもたらし、そのラジカルは、この原子がそれに（硫黄との結合を除いて）少なくとも
（ｉ）単結合による３つの置換基、または
（ｉｉ）単結合による１つの置換基および二重結合によるさらなる置換基、または
（ｉｉｉ）三重結合による１つの置換基
を結合させ、
前述の置換基のすべてが必然的に水素以外である
ときに「第三級」と言われる。
【００７４】
一般式（ＶＩｂ）、（ＶＩｃ）、（ＶＩｄ）および（ＶＩｅ）においてＳとの結合を生成するラジカルＲ中の原子はそのとき、Ｒ−Ｓ結合が均等開裂すると、前記原子に
（ｉ）単結合による２つの置換基または
（ｉｉ）二重結合による１つの置換基、
が結合しており、
前述の置換基のすべてが水素以外であることが必要であり、すべてのさらなる可能な置換基がＨである
ときに「第二級」であると特定されるラジカルをもたらす。
【００７５】
Ｒ−Ｓ（またはＺ−Ｓ）結合の均等開裂時に「第三級」と言われるラジカルをもたらすラジカルＲまたはＺの例は、たとえば、ｔｅｒｔ−ブチル、シクロヘキサン−１−ニトリル−１−イルおよび２−メチルプロパンニトリル−２−イルである。
【００７６】
Ｒ−Ｓ（またはＺ−Ｓ）結合の均等開裂時に「第二級」と言われるラジカルをもたらすラジカルＲまたはＺの例は、たとえば、ｓｅｃ−ブチル、イソプロピルおよびシクロアルキル、好ましくはシクロヘキシルである。
【００７７】
Ｚが、Ｚ−Ｓ結合の均等開裂後に、第一級ラジカルを形成するという」旨の式（ＶＩｄ）について以下に用いられるような条件に関して、次の定義が適用される：一般式（ＶＩｄ）においてＳとの結合を生成するラジカルＺ中の原子は、Ｚ−Ｓ結合の均等開裂時に、この原子がそれに、単結合によって、置換基をまったく結合させていないかまたは水素ではない置換基を多くて１つ結合させているとき「第一級」と言われるラジカルをもたらす。Ｚ＝Ｈについては、上記の条件は満たされていると定義で考えられる。
【００７８】
Ｚ−Ｓ結合の均等開裂時に「第一級」と言われるラジカルをもたらすラジカルＺの例は、それ故、たとえば、Ｈ、線状Ｃ１〜Ｃ２０アルキルラジカル、ＯＨ、ＳＨ、ＳＲおよびＳとの結合を生成するＣ原子を越えて分岐を持ったＣ２〜Ｃ２０アルキルラジカルである。
【００７９】
ジチオエステル：
使用することができるさらなる好ましい調節剤は、一般式（ＶＩｃ）
【化８】
2013523901.tif 000010
（Ｚは、一般式（ＶＩ）について上に述べられた定義を有し、
Ｒは、Ｒが、Ｓ−Ｒ結合の均等開裂後に、その代わりに第二級、第三級または芳香族安定化ラジカルを形成するという限定付きであるが、ｍ＝０の変形ｂ）に関して一般式（ＶＩ）について上に述べられた定義を有する）
の調節剤である。
【００８０】
一般式（ＶＩｃ）のこの特に好ましい調節剤は、一般式（ＶＩ）
（ここで、
ｎおよびｍはそれぞれ＝０であり、
ｔは１であり、
ＸはＣ（Ｚ）２であり、
Ｚは、一般式（ＶＩ）について上に述べられた定義を有し、
Ｒは、Ｒが、Ｓ−Ｒ結合の均等開裂後に、その代わりに第二級、第三級または芳香族安定化ラジカルを形成するという限定付きであるが、ｍ＝０の変形ｂ）に関して一般式（ＶＩ）について上に述べられた定義を有する）
の調節剤の製品である。
【００８１】
一般式（ＶＩｃ）
（式中、
Ｒは、Ｒが、Ｓ−Ｒ結合の均等開裂後に、その代わりに第二級、第三級または芳香族安定化ラジカルを形成するという条件で、
−線状もしくは分岐の、飽和またはモノ不飽和もしくはポリ不飽和の、任意選択的に単独もしくは多重置換されたアルキルラジカル、好ましくは相当するＣ３〜Ｃ２０アルキルラジカル、より具体的にはｓｅｃ−ブチル、ｔｅｒｔ−ブチル、イソプロピル、１−ブテン−３−イル、２−クロロ−１−ブテン−２−イル、プロピオン酸−２−イル、プロピオニトリル−２−イル、２−メチルプロパンニトリル−２−イル、２−メチルプロピオン酸−２−イルもしくは１Ｈ，１Ｈ，２−ケト−３−オキソ−４Ｈ，４Ｈ，５Ｈ，５Ｈ−パーフルオロウンデカニル、または
−飽和または不飽和の、任意選択的に単独もしくは多重置換されたカルボシクリルもしくはヘテロシクリルラジカル、より具体的にはシクロヘキシル、クミルもしくはシクロヘキサン−１−ニトリル−１−イル、
−（ヘテロ）アリールラジカル、非常に好ましくはＣ６〜Ｃ２４（ヘテロ）アリールラジカル、より具体的にはフェニル、ピリジニルもしくはアントラセニル、
−（ヘテロ）アリールアルキルラジカル、非常に好ましくはＣ７〜Ｃ２５（ヘテロ）アリールアルキルラジカル、より具体的にはベンジル、フェニルエチルもしくは１−メチル−１−フェニルエト−２−イル、または
−チオカルボキシル、カルボニル、カルボキシル、オキソ、チオキソ、エポキシ、およびまた前述の化合物の塩
である）
の調節剤を使用することが特に好ましい。
【００８２】
非対称トリチオカーボネート：
別の好ましい実施形態においては、一般式（ＶＩｄ）
【化９】
2013523901.tif 000011
（式中、
Ｚは、Ｚが、Ｓ−Ｚ結合の均等開裂後に、第一級ラジカルを形成するという限定付きであるが一般式（ＶＩ）について上に述べられた定義を有し、
Ｒは、Ｒが、Ｓ−Ｒ結合の均等開裂後に、その代わりに第二級、第三級または芳香族安定化ラジカルを形成するという限定付きであるが、一般式（ＶＩ）におけるＺと同じ定義を有してもよく、そして
ＺおよびＲが異なる定義を採るという追加の条件付きである）
の少なくとも１つの調節剤が使用される。
【００８３】
一般式（ＶＩｄ）のこの好ましい調節剤は、一般式（ＶＩ）
（ここで、
ｎおよびｍはそれぞれ＝０であり、
ｔは１であり、
Ｘは硫黄であり、
Ｚは、Ｚが、Ｓ−Ｚ結合の均等開裂後に、第一級ラジカルを形成するという限定付きであるが、一般式（ＶＩ）について上に述べられた定義を有し、
Ｒは、Ｒが、Ｓ−Ｒ結合の均等開裂後に、その代わりに第二級、第三級または芳香族安定化ラジカルを形成するという限定付きであるが、一般式（ＶＩ）におけるＺと同じ定義を有してもよい）
の調節剤の製品である。
【００８４】
一般式（ＶＩｄ）のこれらの特に好ましい調節剤はそれ故、非対称トリチオカーボネートである。
【００８５】
上述の一般式（ＶＩｄ）
（式中、
Ｚは、Ｚが、Ｓ−Ｚ結合の均等開裂後に、一次ラジカルを形成するという条件で、Ｈ、線状もしくは分岐の、飽和またはモノ不飽和もしくはポリ不飽和の、任意選択的に単独もしくは多重置換されたアルキルラジカル、非常に好ましくは相当するＣ１〜Ｃ１６アルキルラジカル、より具体的にはメチル、エチル、ｎ−プロプ−１−イル、ブト−２−エン−１−イル、ｎ−ペント−１−イル、ｎ−ヘクス−１−イルまたはｎ−ドデカン−１−イル、アラルキル、非常に好ましくはＣ７〜Ｃ２５アラルキル、より具体的にはベンジル、アミノ、アミド、カルバモイル、ヒドロキシイミノ、アルコキシ、アリールオキシ、Ｆ、Ｃｌ、Ｂｒ、Ｉ、ヒドロキシル、アルキルチオ、アリールチオ、カルボニル、カルボキシル、オキソ、チオキソ、シアネート、チオシアネート、イソシアネート、チオイソシアネート、イソシアニドまたは述べられた化合物の塩であり、
Ｒは、Ｒが、Ｓ−Ｒ結合の均等開裂後に、その代わりに第二級、第三級または芳香族安定化ラジカルを形成するという条件で、
−線状の、分岐もしくは環状の、飽和またはモノ不飽和もしくはポリ不飽和の、任意選択的に単独もしくは多重置換されたアルキルラジカル、好ましくは相当するＣ３〜Ｃ２０アルキルラジカル、より具体的にはｓｅｃ−ブチル、ｔｅｒｔ−ブチル、イソプロピル、１−ブテン−３−イル、２−クロロ−１−ブテン−２−イル、プロピオン酸−２−イル、プロピオニトリル−２−イル、２−メチルプロパンニトリル−２−イル、２−メチルプロピオン酸−２−イルもしくは１Ｈ，１Ｈ，２−ケト−３−オキソ−４Ｈ，４Ｈ，５Ｈ，５Ｈ−パーフルオロウンデカニル、または
−飽和または不飽和の、任意選択的に単独もしくは多重置換されたカルボシクリルもしくはヘテロシクリルラジカル、より具体的にはシクロヘキシル、クミルもしくはシクロヘキサン−１−ニトリル−１−イル、
−（ヘテロ）アリールラジカル、非常に好ましくはＣ６〜Ｃ２４アリールラジカル、より具体的にはフェニル、ピリジニルもしくはアントラセニル、
−アラルキルラジカル、非常に好ましくはベンジル、フェニルエチルもしくは１−メチル−１−フェニルエト−２−イル、または
−チオカルボキシル、カルボニル、カルボキシル、オキソ、チオキソ、エポキシ、およびまた前述の化合物の塩
である）
の調節剤が特に好ましい。
【００８６】
ジチオエステル：
さらなる好ましい実施形態においては、一般式（ＶＩｅ）
【化１０】
2013523901.tif 000012
（式中、
Ｚは、一般式（ＶＩ）について述べられた定義のいずれかを有してもよく、
Ｒは、Ｒが、Ｓ−Ｒ結合の均等開裂後に、その代わりに第二級、第三級または芳香族安定化ラジカルを形成するという限定付きであるが、一般式（ＶＩ）におけるＺと同じ定義を有してもよい）
の少なくとも１つの調節剤が使用される。
【００８７】
一般式（ＶＩｅ）のこの好ましい調節剤は、一般式（ＶＩ）（ここで、
ｎおよびｍはそれぞれ＝０であり、
ｔは１であり、
ＸはＣＨ２であり、
Ｚは、一般式（ＶＩ）について上に述べられた定義を有し、
Ｒは、Ｒが、Ｓ−Ｒ結合の均等開裂後に、その代わりに第二級、第三級または芳香族安定化ラジカルを形成するという限定付きであるが、一般式（ＶＩ）におけるＺと同じ定義を有してもよい）
の調節剤の製品である。
【００８８】
上述の一般式（ＶＩｅ）
（式中、
Ｒは、Ｒが、Ｓ−Ｒ結合の均質開裂後に、その代わりに第二級、第三級または芳香族安定化ラジカルを形成するという条件で、
−線状もしくは分岐の、飽和またはモノ不飽和もしくはポリ不飽和の、任意選択的に単独もしくは多重置換されたアルキルラジカル、好ましくは相当するＣ３〜Ｃ２０アルキルラジカル、より具体的にはｓｅｃ−ブチル、ｔｅｒｔ−ブチル、イソプロピル、１−ブテン−３−イル、２−クロロ−１−ブテン−２−イル、プロピオン酸−２−イル、プロピオニトリル−２−イル、２−メチルプロパンニトリル−２−イル、２−メチルプロピオン酸−２−イルもしくは１Ｈ，１Ｈ，２−ケト−３−オキソ−４Ｈ，４Ｈ，５Ｈ，５Ｈ−パーフルオロウンデカニル、または
−飽和または不飽和の、任意選択的に単独もしくは多重置換されたカルボシクリルもしくはヘテロシクリルラジカル、より具体的にはシクロヘキシル、クミルもしくはシクロヘキサン−１−ニトリル−１−イル、
−（ヘテロ）アリールラジカル、非常に好ましくはＣ６〜Ｃ２４（ヘテロ）アリールラジカル、より具体的にはフェニル、ピリジニルもしくはアントラセニル、
−（ヘテロ）アリールアルキルラジカル、非常に好ましくはＣ７〜Ｃ２５（ヘテロ）アリールアルキルラジカル、より具体的にはベンジル、フェニルエチルもしくは１−メチル−１−フェニルエト−２−イル、または
−チオカルボキシル、カルボニル、カルボキシル、オキソ、チオキソ、エポキシ、およびまた前述の化合物の塩
である）
の調節剤が特に好ましい。
【００８９】
前述の調節剤のすべては、先行技術から当業者に周知の方法によって合成することができる。合成手順と製造指示についてのさらなる参考文献とは、たとえば、Ｐｏｌｙｍｅｒ  ４９（２００８）１０７９−１１３１、国際公開第Ａ−９８／０１４７８号パンフレットにならびに上述のその出願人による先行特許出願に引用されているようなその他の文献の参考文献および特許に見いだすことができる。多数の調節剤がまた既に商業的に入手可能である。
【００９０】
ドデシルプロパン酸トリチオカーボネート（ＤｏＰＡＴ）、ジベンゾイルトリチオカーボネート（ＤｉＢｅｎＴ）、クミルフェニルジチオアセテート（ＣＰＤＡ）、クミルジチオベンゾエート、フェニルエチルジチオベンゾエート、シアノイソプロピルジチオベンゾエート、２−シアノエチルジチオベンゾエート、２−シアノプロプ−２−イルジチオフェニルアセテート、２−シアノプロプ−２−イルジチオベンゾエート、Ｓ−チオベンゾイル−１Ｈ，１Ｈ，２−ケト−３−オキサ−４Ｈ，４Ｈ，５Ｈ，５Ｈ−パーフルオロウンデカンチオールおよびＳ−チオベンゾイル−１−フェニル−２−ケト−３−オキサ−４Ｈ，４Ｈ，５Ｈ，５Ｈ−パーフルオロウンデカンチオールが本発明の方法のための調節剤として特に好適である。
【００９１】
開始剤の１モル当たり５〜２０００モル％の調節剤を使用することが通常である。開始剤の１モル当たり２０〜１０００モル％の調節剤を使用することが好ましい。
【００９２】
開始剤：
本発明による方法にかけられるニトリルゴムをもたらすフリーラジカル重合の開始は、決定的に重要であるわけではなく、それ故に過酸化物開始剤、アゾ開始剤、酸化還元系による開始または光化学開始が熟考されてもよい。これらの開始剤の中では、アゾ開始剤が好ましい。
【００９３】
使用することができるアゾ開始剤は、たとえば、次の化合物：
２，２’−アゾビス（イソブチロニトリル）、２，２’−アゾビス（２−シアノ−２−ブタン）、ジメチル  ２，２’−アゾビスジメチルイソブチレート、４，４’−アゾビス（４−シアノペンタン酸）、１，１−アゾビス（シクロヘキサンカルボニトリル）、２−（ｔ−ブチルアゾ）−２−シアノプロパン、２，２’−アゾビス［２−メチル−Ｎ−（１，１）−ビス（ヒドロキシメチル）−２−ヒドロキシエチル］プロピオンアミド、２，２’−アゾビス［２−メチル−Ｎ−ヒドロキシエチル）］プロピオンアミド、２，２’−アゾビス（Ｎ，Ｎ−ジメチレンイソブチルアミジン）二塩酸塩、２，２’−アゾビス（２−アミジノプロパン）二塩酸塩、２，２’−アゾビス（Ｎ，Ｎ’−ジメチレンイソブチルアミン）、２，２’−アゾビス（２−メチル−Ｎ−［１，１−ビス（ヒドロキシメチル）−２−ヒドロキシエチル］プロピオンアミド）、２，２’−アゾビス（２−メチル−Ｎ−［１，１−ビス（ヒドロキシメチル）エチル］プロピオンアミド）、２，２’−アゾビス［２−メチル−Ｎ−（２−ヒドロキシエチル）プロピオンアミド］、２，２’−アゾビス（イソブチルアミド）二水和物、２，２’−アゾビス（２，２，４−トリメチルペンタン）および２，２’−アゾビス（２−メチルプロパン）
である。
【００９４】
アゾ開始剤は典型的には、１０−４〜１０−１モル／ｌの量で、好ましくは１０−３〜１０−２モル／ｌの量で使用される。使用される開始剤の量対使用される調節剤の量の割合を調和させることによって、反応速度論のみならず分子構造（分子量、多分散性）にも特異的に影響を及ぼすことにおいて成功が達成される。
【００９５】
使用することができる過酸化物開始剤としては、たとえば、−Ｏ−Ｏ単位を含有する、次のペルオキソ化合物：過酸化水素、ペルオキソ二硫酸塩、ペルオキソ二リン酸塩、ヒドロペルオキシド、過酸、過酸エステル、過酸無水物および２つの有機ラジカルを有する過酸化物が挙げられる。ペルオキソ二硫酸のおよびペルオキソ二リン酸の塩として、ナトリウム、カリウムおよびアンモニウム塩を使用することが可能である。好適なヒドロペルオキシドの例としては、ｔ−ブチルヒドロペルオキシド、クメンヒドロペルオキシド、ピナンヒドロペルオキシドおよびｐ−メンタンヒドロペルオキシドが挙げられる。２つの有機ラジカルを有する好適な過酸化物は、ジベンゾイルペルオキシド、２，４，−ジクロロベンゾイルペルオキシド、ジ−ｔ−ブチルペルオキシド、ジクミルペルオキシド、ｔ−ブチルパーベンゾエート、ｔ−ブチルパーアセテートである。ｐ−メンタンヒドロペルオキシドまたはピナンヒドロペルオキシドを使用することが好ましい。
【００９６】
使用することができる酸化還元系は、酸化剤および還元剤からなる以下の系である。酸化剤および還元剤の好適な量の選択は、当業者には十分に知られている。
【００９７】
酸化還元系が使用される場合には、エチレンジアミン四酢酸ナトリウム、ニトリロ三酢酸ナトリウムおよびまたリン酸三ナトリウムまたは二リン酸四カリウムなどの好適な錯化剤と組み合わせて鉄、コバルトまたはニッケルなどの遷移金属化合物の塩の追加使用を行うことは一般的である。
【００９８】
これに関連して使用することができる酸化剤としては、たとえば、過酸化物開始剤について上に特定されたすべてのペルオキソ化合物が挙げられる。
【００９９】
本発明の方法に使用することができる還元剤としては、たとえば、次のもの：ホルムアルデヒド・スルホキシル酸ナトリウム、ベンズアルデヒド・スルホキシル酸ナトリウム、還元糖、アスコルビン酸、スルフェネート、スルフィネート、スルホキシレート、亜ジチオン酸塩、亜硫酸塩、メタ重亜硫酸塩、二亜硫酸塩、糖類、ウレア、チオウレア、キサントゲン酸塩、チオキサントゲン酸塩、ヒドラジニウム塩、アニリン、ジメチルアニリン、モノエタノールアミン、ジエタノールアミンまたはトリエタノールアミンなどのアミンおよびアミン誘導体が挙げられる。ホルムアルデヒド・スルホキシル酸ナトリウムを使用することが好ましい。
【０１００】
フリーラジカル重合はまた、下に記載されるように光化学的に開始されてもよく：この目的のために光開始剤が反応混合物に添加され、光開始剤は、適切な波長の光への露光によって励起され、フリーラジカル重合を開始する。ここで、フリーラジカル重合の最適な開始のために、照射時間は放射線源の出力に、光源と反応容器との間の距離に、および照射の面積に依存することが指摘されるべきである。しかし、当業者には、様々な試験シリーズによって、最適照射時間を決定することは容易に可能である。好適な量の開始剤の選択はまた、当業者には問題なく可能であり、重合の時間／転化率挙動に影響を及ぼすために用いられる。
【０１０１】
使用することができる光化学的開始剤の例としては、次のもの：ベンゾフェノン、２−メチルベンゾフェノン、３，４−ジメチルベンゾフェノン、３−メチルベンゾフェノン、４，４’−ビス（ジエチルアミノ）ベンゾフェノン、４，４’−ジヒドロキシベンゾフェノン、４，４’−ビス［２−（１−プロペニル）フェノキシ］ベンゾフェノン、４−（ジエチルアミノ）ベンゾフェノン、４−（ジメチルアミノ）ベンゾフェノン、４−ベンゾイルビフェニル、４−ヒドロキシベンゾフェノン、４−メチルベンゾフェノン、ベンゾフェノン−３，３’，４，４’−テトラカルボン酸二無水物、４，４’−ビス（ジメチルアミノ）ベンゾフェノン、アセトフェノン、１−ヒドロキシシクロヘキシルフェニルケトン、２，２−ジエトキシアセトフェノン、２，２−ジメトキシ−２−フェニルアセトフェノン、２−ベンジル−２−（ジメチルアミノ）−４’−モルホリノブチロフェノン、２−ヒドロキシ−２−メチルプロピオフェノン、２−ヒドロキシ−４’−（２−ヒドロキシエトキシ）−２−メチルプロピオフェノン、３’−ヒドロキシアセトフェノン、４’−エトキシアセトフェノン、４’−ヒドロキシアセトフェノン、４’−フェノキシアセトフェノン、４’−第三ブチル−２’，６’−ジメチルアセトフェノン、２−メチル−４’−（メチルチオ）−２−モルホリノプロピオフェノン、ジフェニル（２，４，６−トリメチルベンゾイル）ホスフィンオキシド、フェニルビス（２，４，６−トリメチルベンゾイル）ホスフィンオキシド、メチルベンゾイルホルメート、ベンゾイン、４，４’−ジメトキシベンゾイン、ベンゾインメチルエーテル、ベンゾインエチルエーテル、ベンゾインイソプロピルエーテル、ベンゾインイソブチルエーテル、４，４’−ジメチルベンジル、ヘキサクロロシクロペンタジエンまたはそれらの組み合わせが挙げられる。
【０１０２】
溶媒：
本発明による方法にかけられるニトリルゴムをもたらすフリーラジカル重合は、少なくとも１つの有機溶媒中で行われる。公知のＮＢＲ乳化重合の場合のような、大量の水は、それ故この反応系では存在しない。有機溶媒の量を基準として、ほぼ５重量％以下の程度の、好ましくは１重量％以下の、より少量の水が反応系にたぶん存在するであろう。決定的に重要なのは、ＮＢＲポリマーが形成するときにその沈澱がまったくないほどに低く存在する水の量が保たれるべきだということである。この点で本発明の方法が乳化重合ではないことが明言される。
【０１０３】
好適な有機溶媒の例としては、ジメチルアセトアミド、モノクロロベンゼン、トルエン、酢酸エチルおよびメチルエチルケトンが挙げられる。１５．５〜２６（ＭＰａ）１／２の範囲のＨｉｌｄｅｂｒａｎｄ溶解度パラメータδ（δ＝（（ΔＨＶ−ＲＴ）／Ｖｍ）１／２［（ＭＰａ）１／２］）（Ｖｍ＝モル体積；ΔＨＶ＝蒸発エンタルピー；Ｒ＝理想気体定数））を有する極性溶媒が好ましい。
【０１０４】
製造されたニトリルゴムが、通常より低い規定範囲にある、反応温度で完全に溶液のままであるべきであることは、溶媒の溶解性にとって決定的に重要である。四塩化炭素、チオールおよびその種の溶媒であることが当業者に公知のその他の溶媒などの、移動試薬として反応に介入するそれらの溶媒を使用することは可能ではない。
【０１０５】
重合温度および薬品注入：
本発明による方法にかけられるニトリルゴムをもたらすフリーラジカル重合は、６０〜１５０℃の範囲の、好ましくは７０〜１３０℃の範囲の、より好ましくは８０〜１２０℃の範囲の、より特に９０〜１１０℃の範囲の温度で行われる。選択される温度がさらにより低い場合、重合はそれに応じて減速する。かなりより高い温度では、使用される開始剤が余りにも速く分解し得ることまたはＲＡＦＴ剤が分解することが可能である。過酸化物開始剤を使用するときに特に、ある種の状況では、調節剤が酸化され得ることが可能である。
【０１０６】
ペルオキソ化合物によるまたはアゾ開始剤による開始の場合には、重合は典型的には、α，β−不飽和ニトリルおよび任意選択的に用いられるその他の共重合性モノマー、溶媒、開始剤およびまた調節剤が反応容器に装入され、そして次に共役ジエンもしくはジエン類が計量供給されるようなものである。重合はその後、温度の上昇によって開始される。
【０１０７】
酸化還元系による開始の場合には、酸化剤は典型的には、モノマーの１つと一緒に反応容器へ定量供給される。重合はその後、還元剤の添加によって開始される。
【０１０８】
コポリマー／ターポリマー中のそれぞれのモノマーの特有の割合を得るために、（たとえば、それぞれのモノマーのそれ以上をその後に定量供給することによってか、あるいはある量の開始剤をその後定量供給することによって）定量供給添加に関する適切な修正を行うことは賢明であり、当業者には完全に周知である。
【０１０９】
本プロセス工程の基本的かつ例示的な実施形態は図１に示される：
工程ａ）において少なくとも１つの非揮発性ニトリルゴムおよび少なくとも１つの揮発性化合物を含有する流体Ｆは、ポンプ１によってヒーター２に移され、そこで流体Ｆは加熱される。
【０１１０】
セメントとも呼ばれる、流体Ｆは、たとえば３〜５０重量％の非揮発性ニトリルゴム、および５０〜９７重量％の揮発性化合物、特に有機溶媒を含有し、それによって前述の成分は合計して流体Ｆの総質量の９０〜１００、好ましくは９５〜１００重量％になる。
【０１１１】
溶媒は好ましくは、ジメチルアセトアミド、モノクロロベンゼン、トルエン、酢酸エチルおよびメチルエチルケトンからなる群から選択される。本方法の別の好ましい実施形態は、１５．５〜２６（ＭＰａ）１／２の範囲のＨｉｌｄｅｂｒａｎｄの溶解度パラメータδ（δ＝（（ΔＨＶ−ＲＴ）／Ｖｍ）１／２［（ＭＰａ）１／２］）（Ｖｍ＝モル体積；ΔＨＶ＝蒸発エンタルピー；Ｒ＝理想気体定数））を有する極性溶媒を使用して行われる。
【０１１２】
本発明の好ましい実施形態においては、流体Ｆは、３〜４０重量％の非揮発性ニトリルゴム、特に有機溶媒を含む、５９．５〜９５重量％の揮発性有機化合物、および０．０５〜５重量％の水を含有し、それによって前述の成分は合計して流体Ｆの総質量の９５〜１００重量％になる。
【０１１３】
流体Ｆは典型的には、重合プロセスおよび／またはたとえば未反応モノマーの除去を含むその後の処理工程から得られる。流体Ｆは、副生成物としての水を含有する可能性がある。稀なケースで、スチームストリッピングプロセスが重合の後に構成された場合、水が流体Ｆ中に含有される可能性があることは排除されない。
【０１１４】
流体Ｆの温度：
ヒーターに入る流体Ｆは典型的には、１０℃〜１００℃の、好ましくは３０℃〜８０℃の温度を有する。
【０１１５】
流体Ｆの粘度は、たとえば、５０ｍＰａ＊ｓ〜７５，０００ｍＰａ＊ｓの範囲に、好ましくは５００ｍＰａ＊ｓ〜１５，０００ｍＰａ＊ｓ、より好ましくは１０００ｍＰａ＊ｓ〜１０，０００ｍＰａ＊ｓの範囲にある。
【０１１６】
ヒーターは、流体Ｆの温度を上げることができる任意のデバイスであってもよい。好ましい実施形態においては、ヒーター２は熱交換器である。熱媒体は、スチーム、加熱用油または加圧熱水からなる群から選択される。熱交換器はたとえば、流体Ｆがチューブの内側にあり、熱媒体がシェル側にある、シェルアンドチューブ型のものである。チューブ中の特殊挿入物が伝熱を高めるために適用されてもよい。流体Ｆが熱交換器チューブの外側にある、別のタイプの熱交換器がまた用いられてもよい。前述のタイプの熱交換器の利点は、良好な伝熱だけでなく不均等分布の回避および容易な保守である。前記熱交換器はよく知られており、商業的に入手可能である。あまり好ましくない実施形態においてはプレート型熱交換器がまた適用されてもよい。
【０１１７】
加熱された流体Ｇの温度
加熱すると、加熱された流体Ｇが得られる。加熱された流体Ｇは、流体Ｆより高い温度、好ましくは１００〜２００℃、より好ましくは１１０℃〜１９０℃、さらにより好ましくは１２０℃〜１７５℃の温度を有する。加熱された流体Ｇは次に、脱ガス容器４へさらに搬送される。脱ガス容器で、揮発性化合物は少なくとも部分的に蒸発する。蒸気は、加熱された流体Ｇから分離され、真空ライン４．１によって除去される。脱ガス容器４の圧力は、たとえば１００ｈＰａ〜４，０００ｈＰａの範囲に、好ましくは２００ｈＰａ〜２，０００ｈＰａの範囲に、より好ましくは２３０〜１，１００ｈＰａの範囲にある。
【０１１８】
真空ライン４．１を経由して除去された蒸気は好ましくは凝縮させられ、流体Ｆの製造プロセスへリサイクルされる。脱ガスおよび分離後に濃縮流体Ｈが得られ、それはポンプ４．２を用いて脱ガス容器４から取り出される。
【０１１９】
本発明の好ましい実施形態において脱ガス容器は、加熱された流体Ｇからの蒸気の分離をさらに支援するためにサイクロンの形状で設計される。本発明の別の好ましい実施形態において脱ガス容器４は、容器が完全にまたは実質的に完全に空にされるのを可能にするために、円錐のまたは少なくともトリスペリカル形状の底部を有する。
【０１２０】
別の実施形態において脱ガス容器の内面は、加熱することができる。
【０１２１】
ポンプ４．２は好ましくは、脱ガス容器４の出口に直接接続される。一般に、ポンプと容器との間の接続部品は好ましくはできる限り短い。
【０１２２】
この段階での濃縮流体Ｈの高粘度のために、ポンプの入口は好ましくは大きい入口で設計され、それによって入口での圧力降下を減少させる。
【０１２３】
ポンプ４．２は、容積式型ポンプ、ギヤポンプ、ピストンポンプ、膜ポンプ、スクリュー型ポンプ、逆転もしくは共回転単軸もしくは二軸スクリュー押出機のような押出機型ポンプまたは混練機型ポンプからなる群から選択されてもよい。容積式型ポンプおよびギヤポンプが好ましく、ギヤポンプがさらにより好ましい。
【０１２４】
別の好ましい実施形態においてポンプ４．２は、押出機または混練機とギヤポンプとの組み合わせを含み、ギヤポンプは押出機または混練機から供給される。
【０１２５】
この工程ａ）において除去される揮発性化合物の量は、たとえば流体Ｇの温度および脱ガス容器４の圧力に依存する。本発明の好ましい実施形態において流体Ｇの温度および脱ガス容器４の圧力は、濃縮流体Ｈが依然として、上に定義されたような自由流動性であり、そしてたとえば１０〜６０、好ましくは２５〜６０重量％の非揮発性ニトリルゴムポリマーおよび約４０〜約９０、好ましくは４０〜７５重量％の揮発性化合物を含み、それによって前述の成分非揮発性ニトリルゴムポリマー、揮発性有機化合物および水が合計して流体Ｈの総質量の９０〜１００重量％に、好ましくは９５〜１００重量％になるように選択される。
【０１２６】
濃縮流体Ｈの温度：
濃縮流体Ｈの温度は、加熱された流体Ｇのそれより低く、たとえば１５〜１５０℃の範囲に、好ましくは３０〜１３０℃の範囲に、より好ましくは４０〜１２０℃の範囲にある。濃縮流体Ｈは依然として、上に定義されたような自由流動性である。
【０１２７】
本発明による方法の工程ｂ）：
工程ｂ）において、工程ａ）において得られた濃縮流体Ｈは次に、再加熱された濃縮流体Ｌを得るために再加熱装置６を通過させられる。好ましい実施形態で、再加熱装置は熱交換器を含み、熱媒体および熱交換器タイプについての選好を含む同じ開示が、熱交換器２について上に記載されたように適用される。
【０１２８】
再加熱された濃縮流体Ｈの温度：
再加熱された濃縮流体Ｌの温度は、濃縮流体Ｌのそれより高く、たとえば５０℃〜２００℃の範囲に、好ましくは８０℃〜１８０℃の範囲に、より好ましくは９０〜１３０℃の範囲にある。再加熱された濃縮流体Ｌは依然として、上に定義されような自由流動性である。
【０１２９】
本発明による方法の工程ｃ）：
工程ｃ）において、工程ｂ）において得られた再加熱された濃縮流体Ｌは、押出機装置に通され、供給点１２で押出機脱ガスセクションの搬送セクション１６へ供給される。
【０１３０】
好適な押出機タイプとしては、任意の数のバレルと様々なタイプのスクリューエレメントとを含む単軸スクリューおよび多軸スクリュー押出機ならびにその他のシングルまたはマルチシャフト搬送混練機が挙げられる。多軸スクリュー押出機の可能な実施形態は、二軸スクリュー押出機、リング押出機または遊星ローラー押出機であり、二軸スクリュー押出機、および遊星ローター押出機が好ましい。単軸スクリュー押出機としては、軸方向振動スクリューを有するものが挙げられる。二軸スクリュー押出機は、たとえば逆転かみ合い、逆転非かみ合い、共回転かみ合いおよび共回転非かみ合い二軸スクリュー押出機であり、共回転かみ合い二軸スクリュー押出機が好ましい。
【０１３１】
本方法のさらなる実施形態においては上記の押出機の２つ以上を連続した方法で用いることも可能である。本発明の一実施形態において押出機は、３００℃までの温度にバレルによって加熱されるか、冷却されるかのどちらかであることができる。
【０１３２】
好ましい実施形態においては、押出機は、別個のゾーンを、これらのゾーンが加熱されるか加熱されないかまたは冷却されるかのいずれかであることができるように異なる温度で互いに独立して運転するための手段を含む。別の好ましい実施形態において押出機は、異なる温度で独立して運転することができる、少なくとも１つの別個のゾーンを各搬送セクションについて含む。
【０１３３】
好ましい押出機材料は非腐食性であるべきであり、再加熱された濃縮流体Ｌおよび生成物Ｐが金属または金属イオンで汚染されるのを実質的に防ぐべきである。好ましい押出機材料としては、窒化スチール、二相鋼、ステンレススチール、ニッケルベースの合金、焼結金属のような複合材、熱間等方圧プレス材料、Ｓｔｅｌｌｉｔｅのような硬質耐摩耗性材料、セラミックス、窒化チタン、窒化クロムおよびダイヤモンド状炭素（ＤＬＣ）からたとえば製造されたコーティングでの被覆金属が挙げられる。
【０１３４】
搬送セクション１６はガス抜き口１５に開放されている。搬送セクション１６において溶媒の一部は蒸発し、再加熱された濃縮流体Ｌから分離される。蒸気は、ガス抜き口１５を通して蒸気ライン１５．１を経由して除去される。
【０１３５】
蒸発揮発性化合物は、再加熱された濃縮流体Ｌまたは生成物Ｐをガス抜き口の方へ同伴する傾向を有するので、本発明の好ましい実施形態においてガス抜き口１５は、物質、特に再加熱された濃縮流体Ｌまたは生成物Ｐがガス抜き口から出てくるのを防ぐように設計される。
【０１３６】
当該目的を成し遂げるための好適な手段は、ガス抜き口上に取り付けられ、そしてあらゆる物質を押出機へ搬送して戻す、ラム押出機スリュー（ｓｒｅｗ）、または沈着物質を押出機へ押し戻すためにガス抜き口の内側に適用される、ローラーもしくはベルトである。前述の代わりとしてまたは好ましくはそれに加えて、表面への物質の粘着を減らすかまたは防ぐガス抜き口のコーティングが適用されてもよい。好適なコーティングとしては、ＤＬＣ、エチレン−テトラフルオロエチレン（ＥＴＦＥ）、ポリテトラフルオロエチレン（ＰＴＦＥ）およびニッケル合金が挙げられる。
【０１３７】
ガス抜き口１５での圧力は、たとえば１ｈＰａ〜２，０００ｈＰａ、好ましくは５ｈＰａ〜９００ｈＰａである。
【０１３８】
蒸気ライン１５．１は、凝縮系に接続されていてもよいし、好ましくは接続されている。一般に、凝縮系の目的は、ガス抜き口によって蒸気ラインを経由して除去される揮発性化合物を集めることであり、典型的には凝縮器および真空ポンプを含む。当該技術分野において公知の任意の凝縮系が、揮発性化合物の回収を達成するために用いられてもよい。
【０１３９】
一般に、凝縮した揮発性化合物を、任意選択的に揮発性有機化合物を水から分離するための相分離を実施した後に、流体Ｆの製造のためのプロセスへリサイクルすることが好ましい。
【０１４０】
搬送セクション１６は蓄積セクション２０によって終了する。蓄積の目的は、ガス抜き口１５における一定の圧力レベルを確実にすること、および揮発性化合物の蒸発を容易にするために機械的エネルギーを物質に導入することである。蓄積セクション２０は、物質の蓄積を可能にする任意の手段を含んでもよい。それは、たとえば混練もしくは絞りエレメント、ブリスターディスクまたはダイ・プレートを含むように設計されてもよい。
【０１４１】
絞りエレメントの例は、円錐形もしくは円筒形流路またはその他の絞り手段である。
【０１４２】
蓄積セクション内での混練エレメント、ブリスターディスクまたはダイ・プレートの適用が好ましく、混練エレメントがさらにより好ましい。混練エレメントの例としては、二条または三条ねじ前方、後方または中立搬送混練ブロックとして設計されてもよい、混練ブロック；溝付きの一条または二条ねじスクリュー混合エレメント、一条ねじ荒目混合エレメント、ブリスタープレートおよび一条、二条または三条ねじ偏心ディスクが挙げられる。混練エレメントは、押出機の、特に二軸スクリュー逆転または共回転二軸スクリュー押出機のスクリューシャフト上に任意の組み合わせで組み立てられてもよい。
【０１４３】
典型的な蓄積セクションは、多くの場合逆搬送タイプの混練エレメントによって終了する、２〜１０個の混練ブロックからなる。ストリッピング剤の混ぜ込みのために、歯型エレメントまたは溝付きのスクリューエレメントが適用されてもよい。
【０１４４】
偏心ディスクが好ましくは押出機の最後のセクションにおいて適用され、そこでは生成物Ｐは高粘稠であり、揮発性化合物を実質的に含まない。
【０１４５】
遊星ローラー押出機については、歯形ローラーのような混練エレメントが、または溝および隙間付きのローラーが好ましい。
【０１４６】
一般に押出機装置は、１つ以上の搬送セクションおよび１つ以上の蓄積セクションを含んでもよく、その数は構造上の制約によって制限されるにすぎない。搬送セクションおよび蓄積セクションの典型的な数は、１〜３０、好ましくは２〜２０、より好ましくは３〜１５である。
【０１４７】
最後の蓄積セクション２０は典型的には、押出機の出口で生成物プラグを形成するように設計され、それによって周囲空気が押出機に入るのを防ぐ。搬送セクション１６および蓄積セクション２０から出口セクション２２へ通る間に、再加熱された濃縮流体Ｌは、自由流動性の再加熱された濃縮流体Ｌから、典型的には分子量に依存して蜂蜜様、ワックス様または固体外観を有する、生成物Ｐへの遷移を受ける。
【０１４８】
ニトリルゴム、すなわち生成物Ｐが固体外観を有する場合には、出口セクション２２は典型的には、生成物が押出機および任意選択的には生成物処理装備を出るのを可能にするための特別な手段を含む。好適な生成物処理装備の例としては、ダイ・プレートとカッターとの組み合わせ；ダイ・プレートおよび水中ペレット化手段；荒目および穴付きのスクリューエレメントのような小片形成のための手段；その中に穴付きのシリンダーのように設計されてもよい撹拌器であって、生成物がシリンダーの外側から内側にプレスされ、シリンダーの内側の回転ナイフが生成物を細かくカットする撹拌器；押出機の末端プレートに置かれた固定ナイフであって、二軸スクリュー共回転押出機、単軸スクリュー押出機および遊星ローラー押出機を使って作業するときに好ましくは適用される、スクリュー回転がカッティング作用を引き起こすナイフが挙げられる。
【０１４９】
生成物に対する機械的および熱応力を減らすために、本発明の好ましい実施形態において生成物処理装備は、冷却手段と組み合わせられる。
【０１５０】
冷却手段は、生成物からの除熱を可能にする任意の手段を含む。冷却手段の例としては、対流空気冷却付きの空気圧式小片コンベヤー、対流空気冷却付きの振動式小片コンベヤー、冷却接触面付きの振動式小片コンベヤー、対流空気冷却付きのベルトコンベヤー、冷却ベルト付きのベルトコンベヤー、水が冷却剤として働く、押出機の出口での熱い小片上への水噴霧および既述のような水中ペレット化手段が挙げられる。
【０１５１】
生成物Ｐは次に、最終梱包および輸送のためにさらに処理されてもよい。ニトリルゴムはたとえば、６０℃以下の温度に冷却され、たとえば油圧プレスによってベールに成形され、次に輸送用の箱または枠箱に詰められる。生成物Ｐが蜂蜜用外観を有する場合には、それはドラムに充填される。
【０１５２】
一般に、供給点１２での再加熱された濃縮流体Ｌの増加する供給量は、押出機のスクリュー速度の相当する増加を必要とする。さらに、スクリュー速度は、流体Ｌの滞留時間を決定する。したがって、スクリュー速度、供給量および押出機径は典型的には互いに依存する。典型的には押出機は、無次元押出量Ｖ／ｎ＊ｄ３（式中、Ｖは、容積流量を、ｎは、１分当たりの回転の単位で表されるスクリュー速度を、ｄは押出機の有効径を表す）が約０．０１〜約０．２に好ましくは約０．０１５〜約０．１に調節されるような方法で運転される。最大および最小供給量ならびに押出機スクリュー速度は、たとえば押出機のサイズ、流体Ｌ中に含有される合成ゴム製品の物理的特性ならびに残留揮発性化合物のターゲット値によって決定される。しかし、これらの特性を考えると、運転パラメータは、幾つかの初期実験により当業者によって決定され得る。
【０１５３】
本発明の一実施形態において押出機は、５〜２５，０００の、好ましくは５〜６，０００キログラム毎時の流量で運転される。
【０１５４】
一般に、押出機での脱ガスは、その他の揮発性化合物と一緒に除去されるストリッピング剤の添加によって支援されてもよい。ストリッピング剤は押出機装置のどこに添加されてもよいが、１つ以上の蓄積セクションにおける添加が好ましい。より好ましい実施形態においてストリッピング剤は、最後のもの（２０）を除く１つ以上の蓄積セクションにおいて添加される。
【０１５５】
好適なストリッピング剤は、再加熱された濃縮流体（Ｌ）および／または生成物（Ｐ）に不活性であり、そして１００℃で１００ｈＰａ超の蒸気圧を有する物質である。本発明との関連で、用語「不活性な」は、ストリッピング剤が、再加熱された濃縮流体（Ｌ）および／または生成物（Ｐ）中に含有されるポリマーと反応しないかまたは実質的に反応しないことを意味する。好適なストリッピング剤は、窒素、二酸化炭素、希ガス、プロパン、ブタン、水または前述の物質の混合物である。ストリッピング剤の量は、出口セクションで得られるポリマー生成物の量を基準として０．０００１〜１０、好ましくは０．００１〜５、より好ましくは０．１〜２重量％であってもよい。
【０１５６】
本発明による方法は、
・脱ガス容器（４）と連通したヒーター（２）を含む１つの濃縮装置であって、脱ガス容器（４）の底部分がポンプ（４．２）と連通しており、脱ガス容器（４）の上部が少なくとも１つの蒸気ライン（４．１）と連通している装置
・濃縮装置のポンプ（４．２）および押出機装置上の供給点（１２）と連通した１つの加熱装置（６）
・少なくとも１つの供給点（１２）、１つの押出機脱ガスセクション（１６）、１つの蓄積セクション（２０）および１つの出口セクション（２２）を含む１つの押出機装置であって、押出機脱ガスセクション（１６）が、蒸気ライン（１５．１）に接続された少なくとも１つのガス抜き口（１５）をさらに含む装置
を少なくとも含むデバイスで行ってもよい。
【０１５７】
本発明との関連で用語「連通した」には、直接または間接接続が含まれ、間接接続は、たとえばチューブまたはパイプによって成し遂げられてもよい。用語「連通した」には、連通した装置または手段間にさらなる装置または手段が配置される選択肢がさらに含まれる。
【０１５８】
本発明による方法の実行方法の別の実施形態は、図２に示される。
図２はポンプ１、ヒーター２、脱ガス容器４、蒸気ライン４．１およびポンプ４．２を持った濃縮機装置と、ヒーター６を含む再加熱装置と、ガス抜き口１５Ａおよび１５Ｂならびに蒸気ライン１５．１Ａおよび１５．１Ｂにそれぞれ接続された２つの押出機脱ガスセクション１６Ａおよび１６Ｂ、搬送セクション１６Ａおよび１６Ｂを終了させる２つの蓄積セクション１８および２０ならびに出口セクション２２を含む押出機装置とを含む本発明による方法の達成のための別のフローチャートおよび好適なデバイスを示す。それに加えて押出機装置は、側方供給装置２４をさらに含む。
【０１５９】
一般に、押出機装置は、押出機のどこにでも、好ましくは供給点または出口セクション２２にごく接近して置かれてもよい、１つ以上の側方供給装置を含んでもよい。側方供給装置は、ポリマーへの添加剤の添加のために好適である。
【０１６０】
ニトリルゴム生成物のために適した添加剤の例としては、安定剤、増量剤オイル、ステアリン酸カルシウムのようなステアリン酸塩、酸化防止剤などが挙げられるが、それらに限定されない。たとえばフタレートのような好適な増量剤オイル、酸化防止剤の例としては、ブチルヒドロキシトルエン（Ｖｕｌｋａｎｏｘ  ＢＨＴ）のような立体障害のフェノールならびにその誘導体（Ｉｒｇａｎｏｘ  １０１０および１０７６のような）、アミン（Ｗｉｎｇｓｔａｙ  ２９  スチレン化ジフェニルアミンブレンドのような）、ある種のホスファイト（ＴＮＰＰ（トリスノニルフェニルホスファイト）のような）などが挙げられる。
【０１６１】
特に、ニトリルゴムは、たとえば０．０００１〜５ｐｈｒのステアリン酸カルシウムおよび／または０．０００１〜１．０ｐｈｒの酸化防止剤および／または１００ｐｈｒ以下、好ましくは６０ｐｈｒの増量剤オイル（ｐｈｒ＝ゴム重量について百部ゴム当たりの部）と混合することができる。その他の添加剤、すなわち充填剤または増量剤オイルもまた、ニトリルゴム製品の用途に応じて、適用できる。
【０１６２】
それの代わりとしてまたはそれに加えて、添加剤はまた流体Ｆにまたは、それらが液体である限りストリッピング剤と一緒に既に添加されていてもよい。
【０１６３】
本発明による方法の好ましい実施形態において工程ａ）は、少なくとも１回、好ましくは１回または２回繰り返される。工程ａ）を繰り返す利点は、濃縮流体Ｈを製造するための総エネルギー消費を、各濃縮装置のためのより容易な運転パラメータ最適化によりかなり削減できることである。工程ａ）の繰り返しは好ましくは、それぞれの数の濃縮装置を直列に接続することによって成し遂げられる。
【０１６４】
この実施形態の例は図４に示される。
図４は、ポンプ１と、ヒーター２Ａ、蒸気ライン４．１Ａおよびポンプ４．２Ａを備えた脱ガス容器４Ａを含む第１濃縮機装置、ヒーター２Ｂ、蒸気ライン４．１Ｂおよびポンプ４．２Ｂを備えた脱ガス容器４Ｂを含む第２濃縮機装置を持った二段濃縮機装置と、ヒーターを含む再加熱装置６と、ガス抜き口１５Ａおよび１５Ｂならびに蒸気ライン１５．１Ａおよび１５．１Ｂにそれぞれ接続された２つの搬送セクション１６Ａおよび１６Ｂを有する２つの押出機脱ガスセクション、搬送セクション１６Ａおよび１６Ｂを終了させる２つの蓄積セクション１８および２０ならびに出口セクション２２を含む押出機装置とを含む本発明による方法の達成のための別のフローチャートおよび好適なデバイスを示す。加熱された流体Ｇは第１濃縮段階にかけられ、それによってプレ−濃縮流体Ｊを得て、それは次に、再加熱されたプレ−濃縮流体Ｋを得るためにヒーター２Ｂによって再加熱され、プレ−濃縮流体Ｋは次に第２濃縮段階にかけられ、それによって濃縮流体Ｈが得られる。濃縮流体Ｈは次に上記の通りさらに処理される。
【０１６５】
本発明による方法の好ましい実施形態において濃縮装置、再加熱装置または押出機装置は互いに独立して、所定の条件下での装置の非常に稠密な運転を可能にする１つ以上の圧力調整デバイスを備えていてもよい。
【０１６６】
圧力調整デバイスは、能動的であっても受動的であってもよく、能動圧力調整デバイスが好ましい。能動圧力調整デバイスの例としては、圧力安全弁のような制御弁が挙げられ、受動圧力調整デバイスの例としては、ノズルおよびダイまたはオリフィス板が挙げられる。好適なバルブは、ボール、ピストン、ゲートまたはニードルバルブから選択されてもよい。
【０１６７】
受動圧力制御デバイスの場合には、ある一定の圧力降下をもたらすためにオリフィスを計算することが好ましい。この計算は、当該ポイントでの流体の粘度および押出量に基づく。当業者なら誰でもこの計算を行うことができる。
【０１６８】
能動圧力制御デバイスは典型的には、デバイスの上流での圧力測定によって制御される。圧力はたとえば測定され、設定点と比較される。圧力制御デバイスは次に、認められているオフセットに従って調節される。
【０１６９】
あるいは、デバイスにわたっての圧力降下が、圧力制御デバイスの上流での絶対圧力の代わりに測定される。バルブ位置は、手動で、電気的に、空気圧でまたは油圧で調節される。バルブ位置の制御、すなわち設定点圧力への調節は、たとえば手動でまたは任意の自動化プロセス制御システムで行うことができる。
【０１７０】
追加の圧力制御デバイスを有する本発明による方法のさらなる実施形態は図３に示される。
圧力制御デバイスは別として、そのような実施形態は図２に非常に似ている。加熱された流体Ｇの圧力は、圧力制御デバイス３によって制御され、押出機に入る再加熱された濃縮流体Ｌの圧力は、圧力制御デバイス７によって制御される。
【０１７１】
本発明による方法の好ましい実施形態において再加熱された濃縮流体（Ｌ）は、押出機装置の第１押出機脱ガスセクションであって、蒸気ラインにそれぞれ接続された１つ以上の後部ガス抜き口を上流に含む脱ガスセクションへ注入される。
【０１７２】
後部ガス抜き口の利点は、再加熱された濃縮流体Ｌ中に存在する揮発性化合物が急なおよび迅速な蒸発を受け、それによって合成ゴム生成物と揮発性化合物との少なくとも部分的な分離を達成し、蒸気が上流方向で後部ガス抜きを通って出ることである。一般に、流体Ｌ中に存在する揮発性化合物の約５０〜約９９重量％が上流ガス抜きを通して除去される。
【０１７３】
この実施形態の例は図５に示される。
図５は、ポンプ１と、ヒーター２、蒸気ライン４．１およびポンプ４．２を備えた脱ガス容器４を含む濃縮機装置とを持った一段濃縮機装置と、ヒーターを備えた再加熱装置６と、供給点１２が第１押出機脱ガスセクションに設置されている、３つの押出機脱ガスセクションを含み、搬送セクション１６Ａ、上流方向で蒸気ライン１３．１に接続された後部ガス抜き口１３を含む押出機装置とを含み、押出機装置が、ガス抜き口１５Ａおよび１５Ｂが蒸気ライン１５．１Ａおよび１５．１Ｂにそれぞれ接続されている、そして搬送セクション１６Ａ、１６Ｂおよび１６Ｃのそれぞれが蓄積セクション１８Ａ、１８Ｂおよび２０によって終了する、搬送セクション１６Ｂおよび１６Ｃ、ガス抜き口１５Ａおよび１５Ｂをそれぞれ含む２つの下流押出機脱ガスセクションをさらに含み、押出機装置が出口セクション２２をさらに含む本発明による方法の達成のための別のフローチャートおよび好適なデバイスを示す。一般に、流れは、相違が再加熱された流体Ｌ中に存在する大量の流体化合物がガス抜き口１３およびそれに接続された蒸気ライン１３．１を経由して既に除去されていることである状態で上記の通り処理される。
【０１７４】
この実施形態の別の例は図６に示される。
図６は、ポンプ１と、圧力制御デバイス３、ヒーター２、蒸気ライン４．１およびポンプ４．２を備えた脱ガス容器４を含む濃縮機装置とを持った一段濃縮機装置と、ヒーターを含む再加熱装置６と、供給点１２が第１押出機脱ガスセクションに設置されている、第１押出機脱ガスセクションが搬送セクション１６Ａ、上流方向で蒸気ライン１３．１に接続された後部ガス抜き口１３を含み、押出機の供給点１２の上流に圧力制御デバイス７、４つの押出機脱ガスセクションを含む押出機装置とを含み、押出機装置が、ガス抜き口１５Ａ、１５Ｂおよび１５Ｃが蒸気ライン１５．１Ａ、１５．１Ｂおよび１５Ｃにそれぞれ接続されている、そして搬送セクション１６Ａ、１６Ｂ、１６Ｃおよび１６Ｄのそれぞれが蓄積セクション１８Ａ、１８Ｂ、１８Ｃおよび２０によって終了する、搬送セクション１６Ｂ、１６Ｃおよび１６Ｄ、ガス抜き口１５Ａ、１５Ｂおよび１５Ｃをそれぞれ含む３つの下流押出機脱ガスセクションをさらに含み、押出機装置が出口セクション２２をさらに含む本発明による方法の達成のための別のフローチャートおよび好適なデバイスを示す。一般に、流れは上記の通り処理される。
【０１７５】
典型的にはヒーター２へ供給される、そして上に既に開示されたような、流体Ｆは、たとえば３〜５０重量％の非揮発性ニトリルゴムポリマーおよび６０〜９７重量％の揮発性化合物、特に溶媒を含有し、それによって前述の成分は合計して流体Ｆの総質量の９０〜１００、好ましくは９５〜１００重量％になり、好ましい実施形態においては、３〜４０重量％の非揮発性ニトリルゴムポリマー、６０〜９５重量％の揮発性有機化合物、特に溶媒、および０．５〜２０重量％の水を含み、それによって前述の成分は合計して流体Ｆの総質量の９５〜１００重量％になる。
【０１７６】
本発明による方法は、エネルギーおよび真水消費を考慮して特に有利である。得られる生成物（Ｐ）は揮発性化合物を実質的に含まない。揮発性化合物を実質的に含まないそのようなニトリルゴムは、加工時に利益を示す。一方ではそれらの使用は、認識できる金型汚染をもたらさず、生じた加硫物は、よくバランスのとれた特性プロフィール、特に非常に良好な電気特性を帯びる。さらに高純度であることで、前記ニトリルゴムは、飲料水、食品または医薬製品と接触する用途向けの実用的な製品となる。いかなる毒性副生物の滲出も実質的にまったく起こらない。本発明の一実施形態において生成物（Ｐ）、すなわち、本発明の方法にかけられた後のニトリルゴムは、ニトリルゴムの質量を基準として、０．７５重量％未満、好ましくは０．２５重量％未満、最も好ましくは０．１重量％未満の有機溶媒、好ましくはモノクロロベンゼン、ジメチルアセトアミド、またはメチルエチルケトンを含有する。乳化重合によって得られるニトリルゴムと比べて、本発明のニトリルゴムは、乳化剤をまったく含まず、そしてまた、ニトリルゴムを沈澱させる目的で乳化重合後にＮＢＲラテックスを凝固させるために一般的に用いられる種類の塩をまったく含有しない。
【０１７７】
本発明の方法によって得られる高純度ニトリルゴムは、前記ニトリルゴムおよび少なくとも１つの架橋剤を含む加硫可能な混合物を調製するために使用されてもよい。好ましい一実施形態において加硫可能な混合物は、少なくとも１つの充填剤をさらに含む。
【０１７８】
任意選択的に、この種の加硫可能な混合物がゴムの当業者に周知の１つ以上の添加剤をさらに含むことは可能である。これらの添加剤は、老化防止剤、加硫戻り防止剤、光安定剤、オゾン防護剤、加工助剤、可塑剤、鉱油、粘着付与剤、ブローイング剤、染料、顔料、ワックス、樹脂、増量剤、有機酸、加硫抑制剤、金属酸化物、およびまた、たとえば、トリエタノールアミン、トリメチロールプロパン、ポリエチレングリコール、ヘキサントリオールまたは脂肪族トリアルコキシシランなどの、さらなる充填剤活性化剤、またはゴム産業に知られているその他の添加剤（Ｕｌｌｍａｎｎ’ｓ  Ｅｎｃｙｃｌｏｐｅｄｉａ  ｏｆ  Ｉｎｄｕｓｔｒｉａｌ  Ｃｈｅｍｉｓｔｒｙ，ＶＣＨ  Ｖｅｒｌａｇｓｇｅｓｅｌｌｓｃｈａｆｔ  ｍｂＨ，Ｄ−６９４５１  Ｗｅｉｎｈｅｉｍ，１９９３，Ｖｏｌ．Ａ  ２３「Ｃｈｅｍｉｃａｌｓ  ａｎｄ  Ａｄｄｉｔｉｖｅｓ」，ｐｐ．３６６−４１７）を含む。
【０１７９】
好適な架橋剤としては、たとえば、ビス（２，４−ジクロロベンゾイル）ペルオキシド、ジベンゾイルペルオキシド、ビス（４−クロロベンゾイル）ペルオキシド、１，１−ビス（ｔ−ブチルペルオキシ）−３，３，５−トリメチルシクロヘキサン、ｔｅｒｔ−ブチルパーベンゾエート、２，２−ビス（ｔ−ブチルペルオキシ）ブテン、４，４−ジ−ｔｅｒｔ−ブチルペルオキシノニルバレレート、ジクミルペルオキシド、２，５−ジメチル−２，５−ジ（ｔ−ブチルペルオキシ）ヘキサン、ｔｅｒｔ−ブチルクミルペルオキシド、１，３−ビス（ｔ−ブチルペルオキシイソプロピル）ベンゼン、ジ−ｔ−ブチルペルオキシドおよび２，５−ジメチル−２，５−ジ（ｔ−ブチルペルオキシ）ｈｅｘ−３−ヘキシンなどの、過酸化物架橋剤が挙げられる。
【０１８０】
これらの過酸化物架橋剤に加えて、架橋収率を高めるのに役立つために用いることができるその他の添加剤をその上使用することは有利であることができ：そのような添加剤の好適な例としては、トリアリルイソシアヌレート、トリアリルシアヌレート、トリメチロールプロパントリ（メタ）アクリレート、トリアリルトリメリテート、エチレングリコールジメタクリレート、ブタンジオールジメタクリレート、トリメチロールプロパントリメタクリレート、アクリル酸亜鉛、ジアクリル酸亜鉛、メタクリル酸亜鉛、ジメタクリル酸亜鉛、１，２−ポリブタジエンまたはＮ，Ｎ’−ｍ−フェニレンジマレイミドが挙げられる。
【０１８１】
架橋剤もしくは架橋剤類の総量は典型的には、ニトリルゴムを基準として、１〜２０ｐｈｒの範囲に、好ましくは１．５〜１５ｐｈｒの範囲に、より好ましくは２〜１０ｐｈｒの範囲にある。
【０１８２】
架橋剤として、元素状の、可溶性もしくは不溶性形態の硫黄、または硫黄供与体を使用することがまた可能である。好適な硫黄供与体としては、たとえば、ジモルホリルジスルフィド（ＤＴＤＭ）、２−モルホリノジチオベンゾチアゾール（ＭＢＳＳ）、カプロラクタムジスルフィド、ジペンタメチレンチウラムテトラスルフィド（ＤＰＴＴ）、およびテトラメチルチウラムジスルフィド（ＴＭＴＤ）が挙げられる。
【０１８３】
その上本発明のニトリルゴムの硫黄加硫の場合には、架橋収率を高めるのに役立つために用いることができるその他の添加剤を使用することがまた可能である。しかし、原則として、架橋はまた、硫黄または硫黄供与体のみで行われてもよい。
【０１８４】
逆に、ニトリルゴムの架橋はまた、上述の添加剤のみの存在下で、すなわち元素状硫黄または硫黄供与体の添加なしで行われてもよい。
【０１８５】
架橋収率を高めるのに役立つために用いることができる好適な添加剤の例としては、ジチオカルバメート、チウラム、チアゾール類、スルフェンアミド、キサントゲン酸塩、グアニジン誘導体、カプロラクタムおよびチオウレア誘導体が挙げられる。
【０１８６】
使用することができるジチオカルバミン酸塩としては、たとえば次のもの：ジメチルジチオカルバミン酸アンモニウム、ジエチルジチオカルバミン酸ナトリウム（ＳＤＥＣ）、ジブチルジチオカルバミン酸ナトリウム（ＳＤＢＣ）、ジメチルジチオカルバミン酸亜鉛（ＺＤＭＣ）、ジエチルジチオカルバミン酸亜鉛（ＺＤＥＣ）、ジブチルジチオカルバミン酸亜鉛（ＺＤＢＣ）、エチルフェニルジチオカルバミン酸亜鉛（ＺＥＰＣ）、ジベンジルジチオカルバミン酸亜鉛（ＺＢＥＣ）、ペンタメチレンジチオカルバミン酸亜鉛（Ｚ５ＭＣ）、ジエチルジチオカルバミン酸テルル、ジブチルジチオカルバミン酸ニッケル、ジメチルジチオカルバミン酸ニッケルおよびジイソノニルジチオカルバミン酸亜鉛が挙げられる。
【０１８７】
使用することができるチウラムとしては、たとえば次のもの：テトラメチルチウラムジスルフィド（ＴＭＴＤ）、テトラメチルチウラムモノスルフィド（ＴＭＴＭ）、ジメチルジフェニルチウラムジスルフィド、テトラベンジルチウラムジスルフィド、ジペンタメチレンチウラムテトラスルフィドおよびテトラエチルチウラムジスルフィド（ＴＥＴＤ）が挙げられる。
【０１８８】
使用することができるチアゾール類としては、たとえば、次のもの：２−メルカプトベンゾチアゾール（ＭＢＴ）、ジベンゾチアジルジスルフィド（ＭＢＴＳ）、メルカプトベンゾチアゾール亜鉛（ＺＭＢＴ）および２−メルカプトベンゾチアゾール銅が挙げられる。
【０１８９】
使用することができるスルフェンアミド誘導体としては、たとえば、次のもの：Ｎ−シクロヘキシル−２−ベンゾチアジルスルフェンアミド（ＣＢＳ）、Ｎ−ｔｅｒｔ−ブチル−２−ベンゾチアジルスルフェンアミド（ＴＢＢＳ）、Ｎ，Ｎ’−ジシクロヘキシル−２−ベンゾチアジルスルフェンアミド（ＤＣＢＳ）、２−モルホリノチオベンゾチアゾール（ＭＢＳ）、Ｎ−オキシジエチレンチオカルバミル−Ｎ−ｔｅｒｔ−ブチルスルフェンアミドおよびオキシジエチレンチオカルバミル−Ｎ−オキシエチレンスルフェンアミドが挙げられる。
【０１９０】
使用することができるキサントゲン酸塩としては、たとえば、次のもの：ジブチルキサントゲン酸ナトリウム、イソプロピルジブチルキサントゲン酸亜鉛およびジブチルキサントゲン酸亜鉛が挙げられる。
【０１９１】
使用することができるグアニジン誘導体としては、たとえば、次のもの：ジフェニルグアニジン（ＤＰＧ）、ジ−ｏ−トリルグアニジン（ＤＯＴＧ）およびｏ−トリルビグアニジン（ＯＴＢＧ）が挙げられる。
【０１９２】
使用することができるジチオホスフェートとしては、たとえば、次のもの：ジアルキルジチオリン酸亜鉛（アルキルラジカルの鎖長Ｃ２〜Ｃ１６）、ジアルキルジチオリン酸銅（アルキルラジカルの鎖長Ｃ２〜Ｃ１６）およびジチオホスホリルポリスルフィドが挙げられる。
【０１９３】
カプロラクタムとして、たとえば、ジチオビスカプロラクタムを使用することが可能である。
【０１９４】
チオウレア誘導体として、たとえば、Ｎ，Ｎ’−ジフェニルチオウレア（ＤＰＴＵ）、ジエチルチオウレア（ＤＥＴＵ）およびエチレンチオウレア（ＥＴＵ）を使用することが可能である。
【０１９５】
同様に、たとえば、次のもの：ジアミンジイソシアネート亜鉛、ヘキサメチレンテトラミン、１，３−ビス（シトラコンイミドメチル）ベンゼンおよび環状ジスルファンが添加剤として好適である。
【０１９６】
前記添加剤およびまた架橋剤は、個々にかあるいは混合物でかのどちらかで使用することができる。ニトリルゴムの架橋のために次の物質：硫黄、２−メルカプトベンゾチアゾール、テトラメチルチウラムジスルフィド、テトラメチルチウラムモノスルフィド、ジベンジルジチオカルバミン酸亜鉛、ジペンタメチレンチウラムテトラスルフィド、ジアルキル−ジチオリン酸亜鉛、ジモルホリルジスルフィド、ジエチルジチオカルバミン酸テルル、ジブチルジチオカルバミン酸ニッケル、ジブチルジチオカルバミン酸亜鉛、ジメチルジチオカルバミン酸亜鉛およびジチオビスカプロラクタムを使用することが好ましい。
【０１９７】
架橋剤および上述の添加剤は各場合に、ニトリルゴムに対して約０．０５〜１０ｐｈｒ、好ましくは０．１〜８ｐｈｒ、より特に０．５〜５ｐｈｒ（個々の定量供給添加、各場合に活性物質を基準として）の量で使用されてもよい。
【０１９８】
本発明の硫黄架橋の場合に、架橋剤および上述の添加剤に加えて、例が次のもの：酸化亜鉛、炭酸亜鉛、酸化鉛、酸化マグネシウム、酸化カルシウム、飽和または不飽和有機脂肪酸およびそれらの亜鉛塩、ポリアルコール、アミノアルコール、たとえばトリエタノールアミン、ならびにまたアミン、たとえばジブチルアミン、ジシクロヘキシルアミン、シクロヘキシルエチルアミンおよびポリエーテルアミンである、さらなる有機および／または無機物質をその上使用することがまた賢明であるかもしれない。
【０１９９】
本発明のニトリルゴムが、１つ以上のカルボキシル含有ターモノマーの繰り返し単位を持ったゴムである場合、架橋はまた、好ましくは架橋促進剤の存在下に、ポリアミン架橋剤の使用によって行われてもよい。ポリアミン架橋剤が（１）２つ以上のアミノ基（任意選択的にはまた塩形態での）を含有する化合物か（２）架橋反応の間に、その場で、２つ以上のアミノ基を形成する化合物を形成する化学種かのどちらかであるという条件でポリアミン架橋剤に対する制限はまったくない。少なくとも２個の水素原子がアミノ基でかあるいはヒドラジド構造（後者は構造「Ｃ（＝Ｏ）ＮＨＮＨ２」である）でかのどちらかで置換されている脂肪族または芳香族炭化水素化合物を使用することが好ましい。
【０２００】
この種のポリアミン架橋剤（ｉｉ）の例は次の通りである：
・脂肪族ポリアミン、好ましくはヘキサメチレンジアミン、ヘキサメチレンジアミンカルバメート、テトラメチレンペンタミン、ヘキサメチレンジアミン−シマムアルデヒド付加体またはヘキサメチレンジアミンジベンゾエート；
・芳香族ポリアミン、好ましくは２，２−ビス（４−（４−アミノフェノキシ）フェニル）プロパン、４，４’−メチレンジアニリン、ｍ−フェニレンジアミン、ｐ−フェニレンジアミンまたは４，４’−メチレンビス（ｏ−クロロアニリン；
・少なくとも２つのヒドラジド構造を有する化合物、好ましくはイソフタル酸ジヒドラジド、アジピン酸ジヒドラジドまたはセバシン酸ジヒドラジド。
【０２０１】
ヘキサメチレンジアミンおよびヘキサメチレンジアミンカルバメートが特に好ましい。
【０２０２】
加硫可能な混合物中のポリアミン架橋剤の量は典型的には、ニトリルゴムの１００重量部を基準として、０．２〜２０重量部の範囲に、好ましくは１〜１５重量部の範囲に、より好ましくは１．５〜１０重量部の範囲にある。架橋促進剤として、ポリアミン架橋剤と組み合わせて、当業者に公知である任意のもの、好ましくは塩基性架橋促進剤を使用することが可能である。たとえば、テトラメチルグアニジン、テトラエチルグアニジン、ジフェニルグアニジン、ジ−ｏ−トリルグアニジン（ＤＯＴＧ）、ｏ−トリルビグアニジンおよびジカテゴールホウ酸のジ−ｏ−トリルグアニジン塩が使用されてもよい。たとえば、ｎ−ブチルアルデヒド−アニリンなどのアルデヒド−アミン架橋促進剤がまた使用されてもよい。架橋促進剤として少なくとも１つの二環式または多環式アミン塩基が特に好ましい。これらは当業者に公知である。１，８−ジアザビシクロ［５．４．０］−７−ウンデセン（ＤＢＵ）、１，５−ジアザビシクロ［４．３．０］−５−ノネン（ＤＢＮ）、１，４−ジアザビシクロ［２．２．２］オクタン（ＤＡＢＣＯ）、１，５，７−トリアザビシクロ［４．４．０］−５−デセン（ＴＢＤ）、７−メチル−１，５，７−トリアザビシクロ［４．４．０］−５−デセン（ＭＴＢＤ）が特に好適である。
【０２０３】
架橋促進剤の量はこの場合に典型的には、任意選択的に水素化されたニトリルゴムの１００重量部を基準として、０．５〜１０重量部、好ましくは１〜７．５重量部、より特に２〜５重量部の範囲にある。
【０２０４】
本発明の任意選択的に水素化されたニトリルゴムを基準とする加硫可能な混合物は原則として、加硫開始遅延剤をまた含んでもよい。これらとしては、シクロヘキシルチオフタルイミド（ＣＴＰ）、Ｎ，Ｎ’−ジニトロソペンタメチレンテトラミン（ＤＮＰＴ）、無水フタル酸（ＰＴＡ）およびジフェニルニトロソアミンが挙げられる。シクロヘキシルチオフタルイミド（ＣＴＰ）が好ましい。
【０２０５】
架橋剤もしくは架橋剤類の添加に加えて、本発明のニトリルゴムはまた、さらなる通常のゴム添加剤と混合されてもよい。
【０２０６】
使用することができる充填剤としては、たとえば、カーボンブラック、シリカ、硫酸バリウム、二酸化チタン、酸化亜鉛、酸化カルシウム、炭酸カルシウム、酸化マグネシウム、酸化アルミニウム、酸化鉄、水酸化アルミニウム、水酸化マグネシウム、ケイ酸アルミニウム、珪藻土、タルク、カオリン、ベントナイト、カーボンナノチューブ、テフロン（登録商標）（後者は好ましくは粉末形態で）、またはシリケートが挙げられる。
【０２０７】
好適な充填剤活性化剤としては、具体的には、たとえば、ビニルトリメチルオキシシラン、ビニルジメトキシメチルシラン、ビニルトリエトキシシラン、ビニルトリス（２−メトキシ−エトキシ）シラン、Ｎ−シクロヘキシル−３−アミノプロピルトリメトキシシラン、３−アミノプロピルトリメトキシシラン、メチルトリメトキシシラン、メチルトリエトキシシラン、ジメチルジメトキシシラン、ジメチルジエトキシシラン、トリメチルエトキシシラン、イソオクチルトリメトキシシラン、イソオクチルトリエトキシシラン、ヘキサデシルトリメトキシシランまたは（オクタデシル）メチルジメトキシシランなどの、有機シランが挙げられる。さらなる充填剤活性化剤は、たとえば、トリエタノールアミンおよび７４〜１００００ｇ／モルの分子量を有するエチレングリコールなどの界面活性物質である。充填剤活性化剤の量は典型的には、ニトリルゴムの１００ｐｈｒを基準として、０〜１０ｐｈｒである。
【０２０８】
老化防止剤として、ラテックスの凝固に関連して本明細書に既に記載されたものを加硫可能な混合物に添加することが可能である。これらの防止剤は典型的には、ニトリルゴムの１００ｐｈｒ当たり、約０〜５ｐｈｒ、好ましくは０．５〜３ｐｈｒの量で使用される。
【０２０９】
離型剤として飽和または部分不飽和脂肪酸およびオレイン酸ならびにそれらの誘導体（脂肪酸エステル、脂肪酸塩、脂肪アルコール、脂肪酸アミド）が使用されてもよく、離型剤は好ましくは、混合物の構成要素として、そしてまた、たとえば、低分子質量シリコーン化合物をベースとする製品、フルオロポリマーをベースとする製品、およびフェノール樹脂をベースとする製品などの、金型表面に塗布することができる製品に使用される。
【０２１０】
混合物の構成要素として離型剤は、ニトリルゴムの１００ｐｈｒを基準として、約０〜１０ｐｈｒ、好ましくは０．５〜５ｐｈｒの量で使用される。
【０２１１】
脂肪族および芳香族ポリアミド（Ｎｙｌｏｎ（登録商標）、Ａｒａｍｉｄ（登録商標））、ポリエステルおよび天然繊維製品のひも、織布、繊維による強化であるような、米国特許第４，８２６，７２１号明細書の教示に従ってガラスの強化剤（繊維）での強化もまた可能である。
【０２１２】
上記の加硫可能な混合物が架橋にかけられることを特徴とする、そのような加硫可能な混合物から加硫物を製造することもまた可能である。架橋は、典型的には少なくとも１つの架橋剤によってかあるいは光化学的活性化によってかのどちらかでもたらされる。
【０２１３】
光化学的に活性化される加硫の場合に、ＵＶ活性化剤として、例がベンゾフェノン、２−メチルベンゾフェノン、３，４−ジメチルベンゾフェノン、３−メチルベンゾフェノン、４，４’−ビス（ジエチルアミノ）ベンゾフェノン、４，４’−ジヒドロキシベンゾフェノン、４，４’−ビス［２−（１−プロペニル）フェノキシ］ベンゾフェノン、４−（ジエチルアミノ）ベンゾフェノン、４−（ジメチルアミノ）ベンゾフェノン、４−ベンゾイルビフェニル、４−ヒドロキシベンゾフェノン、４−メチルベンゾフェノン、ベンゾフェノン−３，３’，４，４’−テトラカルボン酸二無水物、４，４’−ビス（ジメチルアミノ）ベンゾフェノン、アセトフェノン、１−ヒドロキシシクロヘキシルフェニルケトン、２，２−ジエトキシアセトフェノン、２，２−ジメトキシ−２−フェニルアセトフェノン、２−ベンジル−２−（ジメチルアミノ）−４’−モルホリノブチロフェノン、２−ヒドロキシ−２−メチルプロピオフェノン、２−ヒドロキシ−４’−（２−ヒドロキシエトキシ）−２−メチルプロピオフェノン、３’−ヒドロキシアセトフェノン、４’−エトキシアセトフェノン、４’−ヒドロキシアセトフェノン、４’−フェノキシアセトフェノン、４’−ｔｅｒｔ−ブチル−２’，６’−ジメチルアセトフェノン、２−メチル−４’−（メチルチオ）−２−モルホリノプロピオフェノン、ジフェニル（２，４，６−トリメチルベンゾイル）ホスフィンオキシド、フェニルビス（２，４，６−トリメチルベンゾイル）ホスフィンオキシド、メチルベンゾイルホルメート、ベンゾイン、４，４’−ジメトキシベンゾイン、ベンゾインメチルエーテル、ベンゾインエチルエーテル、ベンゾインイソプロピルエーテル、ベンゾインイソブチルエーテル、４，４’−ジメチルベンジル、ヘキサクロロシクロペンタジエンまたはそれらの組み合わせである、当業者に典型的に公知の活性化剤を使用することが可能である。
【０２１４】
加硫は典型的には、好ましくは射出成形法を用いて、造形プロセスの一環として行われる。この加硫プロセスによって得られる成形品は、幅広いスペクトル、たとえばシール、キャップ、ホースまたは膜に及ぶ。たとえば、Ｏ−リングシール、平面シール、波形ガスケット、シーリングスリーブ、シーリングキャップ、ダスト防護キャップ、プラグシール、断熱ホース（ＰＶＣの添加ありおよびなし）オイルクーラーホース、空気取入口ホース、サーボ制御ホースまたはポンプ隔膜を製造することが可能である。
【０２１５】
装備およびに関して本明細書で上に用いられた参照符号を以下にまとめる：
【０２１６】
１    ポンプ
２、２Ａ、２Ｂ    ヒーター
３    圧力調整デバイス
４、４Ａ、４Ｂ    脱ガス容器
４．１、４．１Ａ、４．１Ｂ    蒸気ライン
４．２、４．２Ａ、４．２Ｂ    ポンプ
６    再加熱装置
７    圧力調整デバイス
１２    供給点
１３    後部ガス抜き口（上流）
１３．１    蒸気ライン
１５、１５Ａ、１５Ｂ、１５Ｂ、１５Ｃ    ガス抜き口（下流）
１５．１、１５．１Ａ、１５．１Ｂ、１５．１Ｃ    蒸気ライン
１６、１６Ａ、１６Ｂ、１６Ｂ、１６Ｃ    搬送セクション（下流）
１８、１８Ａ、１８Ｂ、１８Ｂ、１８Ｃ    蓄積セクション
２０    最後の蓄積セクション
２２    出口セクション
Ｆ    流体Ｆ
Ｇ    加熱された流体Ｈ
Ｈ    濃縮流体Ｈ
Ｊ    プレ濃縮流体Ｊ
Ｋ    再加熱されたプレ濃縮流体Ｋ
Ｌ    再加熱された濃縮流体Ｌ
Ｐ    本発明による方法によって得られるニトリルゴムポリマー
【図１】
2013523901.tif 000015
【図２】
2013523901.tif 000016
【図３】
2013523901.tif 000017
【図４】
2013523901.tif 000018
【図５】
2013523901.tif 000019
【図６】
2013523901.tif 000020
【国際調査報告】
2013523901.tif 000021
2013523901.tif 000022